(57)【要約】  一般的に、貴金属含有材料からの貴金属（単数または複数）の回収が記載される。いくつかのケースにおいては、貴金属（単数または複数）は選択的に回収され得、その結果、貴金属（単数または複数）は材料中の非貴金属材料から少なくとも部分的に分離される。貴金属（単数または複数）は、いくつかの場合においては、酸の混合物を用いて貴金属含有材料から回収され得る。いくつかのケースにおいては、混合物は、硝酸および／または硝酸イオンの別のソースと硫酸、リン酸、および／またはスルホン酸などの少なくとも１つの追加的な酸とを含み得る。混合物中の硝酸イオンの量は、いくつかの場合においては、混合物中の追加的な酸の量と比較して比較的小さくあり得る。いくつかのケースにおいては、本願に記載される酸混合物を用いる貴金属（単数または複数）の回収は、電極と貴金属含有材料の貴金属（単数または複数）との間に電流を流すことによって向上し得る。いくつかのケースにおいては、酸混合物は、金属銀と酸化カドミウムとを含むスクラップ材料および／または金属銀と金属タングステンとを含むスクラップ材料などの、スクラップ材料の特定の型から銀を回収するために用いられ得る。
2018524480.tif 000002
【特許請求の範囲】
【請求項１】
硝酸イオンと少なくとも１つの追加的な酸とを含む混合物に対して、貴金属（単数または複数）と少なくとも１つの卑金属とを含む材料を暴露することと、
貴金属含有材料から貴金属（単数または複数）の少なくとも一部分を回収することと、
を含み、
混合物中の硝酸イオンの量が約１０ｗｔ％未満かまたはそれに等しい、
貴金属含有材料から貴金属（単数または複数）を回収する方法。
【請求項２】
硝酸イオンの少なくとも一部分が硝酸および／または硝酸塩に由来する、
請求項１に記載の方法。
【請求項３】
硝酸イオンの少なくとも一部分が、硝酸ではないソースに由来する、
請求項１に記載の方法。
【請求項４】
硝酸イオンの少なくとも一部分が硝酸塩に由来する、
請求項１に記載の方法。
【請求項５】
少なくとも１つの追加的な酸の重量対硝酸イオンの重量の比が少なくとも約３：１である、
請求項１〜４のいずれか１項に記載の方法。
【請求項６】
追加的な酸がリン酸および／または硫酸を含む、
請求項１〜５のいずれか１項に記載の方法。
【請求項７】
追加的な酸がスルホン酸を含む、
請求項１〜６のいずれか１項に記載の方法。
【請求項８】
スルホン酸が、ＲＳ（＝Ｏ）２−ＯＨによって表される少なくとも１つのスルホン酸を含み、
Ｒが、１〜１２個の炭素原子を含有するアルキル基、１〜１２個の炭素原子を含有するアルケニル基、１〜１２個の炭素原子を含有するヒドロキシアルキル基、または６〜１２個の炭素原子を含有するアリール基を象徴する、
請求項７に記載の方法。
【請求項９】
スルホン酸が、１〜５個の炭素原子を含有するアルキル基を含むアルカンスルホン酸を含む、
請求項７〜８のいずれか１項に記載の方法。
【請求項１０】
スルホン酸がメタンスルホン酸を含む、
請求項７〜９のいずれか１項に記載の方法。
【請求項１１】
混合物中のスルホン酸の合計量が約２５ｗｔ％未満である、
請求項７〜１０のいずれか１項に記載の方法。
【請求項１２】
混合物がスルファミン酸イオンを含む、
請求項１〜１１のいずれか１項に記載の方法。
【請求項１３】
スルファミン酸イオンの少なくとも一部分がスルファミン酸に由来する、
請求項１２に記載の方法。
【請求項１４】
スルファミン酸イオンの少なくとも一部分がスルファミン酸塩に由来する、
請求項１２〜１３のいずれか１項に記載の方法。
【請求項１５】
混合物中のスルファミン酸イオンの量が約１０ｗｔ％未満かまたはそれに等しい、
請求項１２〜１４のいずれか１項に記載の方法。
【請求項１６】
混合物がアンモニウムを含む、
請求項１〜１５のいずれか１項に記載の方法。
【請求項１７】
混合物中のアンモニウムの量が約５ｗｔ％未満かまたはそれに等しい、
請求項１６に記載の方法。
【請求項１８】
混合物が酢酸を含む、
請求項１〜１７のいずれか１項に記載の方法。
【請求項１９】
混合物中の酢酸の量が約５ｗｔ％未満かまたはそれに等しい、
請求項１８に記載の方法。
【請求項２０】
電極と貴金属含有材料の貴金属（単数または複数）との間に電流を流すことを含み、
その結果、貴金属（単数または複数）の少なくとも一部分が貴金属含有材料から取り出される、
請求項１〜１９のいずれか１項に記載の方法。
【請求項２１】
混合物が硝酸イオンおよび硫酸を含み、混合物中の硫酸対硝酸イオンの重量比が少なくとも約１２：１である、
請求項２０に記載の方法。
【請求項２２】
混合物が硝酸イオンおよびリン酸を含み、混合物中のリン酸対硝酸イオンの重量比が少なくとも約１１：１である、
請求項２０に記載の方法。
【請求項２３】
貴金属（単数または複数）を溶解する能力を有する酸化剤を含む流体に対して、貴金属（単数または複数）と少なくとも１つの卑金属とを含む貴金属含有材料を暴露することと、
貴金属含有材料から貴金属（単数または複数）の少なくとも一部分を回収することと、
を含み、
流体中の酸化剤の量が約１０ｗｔ％未満かまたはそれに等しい、
貴金属含有材料から貴金属（単数または複数）を回収する方法。
【請求項２４】
流体が少なくとも１つの追加的な酸を含む、
請求項２３に記載の方法。
【請求項２５】
追加的な酸がリン酸および／または硫酸を含む、
請求項２４に記載の方法。
【請求項２６】
追加的な酸がスルホン酸を含む、
請求項２３〜２５のいずれか１項に記載の方法。
【請求項２７】
スルホン酸が、ＲＳ（＝Ｏ）２−ＯＨによって表される少なくとも１つのスルホン酸を含み、
Ｒが、１〜１２個の炭素原子を含有するアルキル基、１〜１２個の炭素原子を含有するアルケニル基、１〜１２個の炭素原子を含有するヒドロキシアルキル基、または６〜１２個の炭素原子を含有するアリール基を象徴する、
請求項２６に記載の方法。
【請求項２８】
スルホン酸が、１〜５個の炭素原子を含有するアルキル基を含むアルカンスルホン酸を含む、
請求項２６〜２７のいずれか１項に記載の方法。
【請求項２９】
スルホン酸がメタンスルホン酸を含む、
請求項２６〜２８のいずれか１項に記載の方法。
【請求項３０】
流体中のスルホン酸の合計量が約２５ｗｔ％未満である、
請求項２６〜２９のいずれか１項に記載の方法。
【請求項３１】
流体がスルファミン酸イオンを含む、
請求項２３〜３０のいずれか１項に記載の方法。
【請求項３２】
スルファミン酸イオンの少なくとも一部分がスルファミン酸に由来する、
請求項３１に記載の方法。
【請求項３３】
スルファミン酸イオンの少なくとも一部分がスルファミン酸塩に由来する、
請求項３１〜３２のいずれか１項に記載の方法。
【請求項３４】
流体中のスルファミン酸イオンの量が約１０ｗｔ％未満かまたはそれに等しい、
請求項３１〜３３のいずれか１項に記載の方法。
【請求項３５】
流体がアンモニウムを含む、
請求項２３〜３４のいずれか１項に記載の方法。
【請求項３６】
流体中のアンモニウムの量が約５ｗｔ％未満かまたはそれに等しい、
請求項３５に記載の方法。
【請求項３７】
流体が酢酸を含む、
請求項２３〜３６のいずれか１項に記載の方法。
【請求項３８】
流体中の酢酸の量が約５ｗｔ％未満かまたはそれに等しい、
請求項３７に記載の方法。
【請求項３９】
酸化剤が、マンガン、ニッケル、鉛、および／またはクロムの酸化物を含む、
請求項２３〜３８のいずれか１項に記載の方法。
【請求項４０】
酸化剤が二酸化マンガン（ＭｎＯ２）を含む、
請求項３９に記載の方法。
【請求項４１】
混合物または流体中の水の量が約１７ｗｔ％未満かまたはそれに等しい、
請求項１〜４０のいずれか１項に記載の方法。
【請求項４２】
混合物または流体が硫酸を含む、
請求項４１に記載の方法。
【請求項４３】
混合物または流体中の水の量が約８ｗｔ％未満である、
請求項４２に記載の方法。
【請求項４４】
混合物または流体がリン酸を含む、
請求項４１〜４３のいずれか１項に記載の方法。
【請求項４５】
硫酸と硝酸イオンとを含む混合物および／またはリン酸と硝酸イオンとを含む混合物に対して、貴金属（単数または複数）と少なくとも１つの卑金属とを含む貴金属含有材料を暴露することと、
電極と貴金属含有材料の貴金属（単数または複数）との間に電流を流すことと、
を含み、
その結果、貴金属（単数または複数）の少なくとも一部分が貴金属含有材料から取り出される、
貴金属含有材料から貴金属（単数または複数）を回収する方法。
【請求項４６】
水と、溶解した金と硝酸イオンおよび硫酸ならびに／または硝酸イオンおよびリン酸とを含む金含有溶液とを組み合わせて、混合物を生成することを含み、
その結果、固体の金が混合物中に析出される、
金を回収する方法。
【請求項４７】
硫酸と硝酸イオンとの混合物および／またはリン酸と硝酸イオンとの混合物に対して、銀と酸化カドミウムとを含む銀含有材料を暴露することを含み、
その結果、銀が混合物によって溶解される、
銀を回収する方法。
【請求項４８】
硫酸と硝酸イオンとの混合物および／またはリン酸と硝酸イオンとの混合物に対して、銀とタングステンとを含む銀含有材料を暴露することを含み、
その結果、銀が混合物によって溶解される、
銀を回収する方法。
【請求項４９】
硝酸イオンの少なくとも一部分が硝酸および／または硝酸塩に由来する、
請求項４５〜４８のいずれか１項に記載の方法。
【請求項５０】
硝酸イオンの少なくとも一部分が、硝酸ではないソースに由来する、
請求項４５〜４９のいずれか１項に記載の方法。
【請求項５１】
硝酸イオンの少なくとも一部分が硝酸塩に由来する、
請求項４５〜５０のいずれか１項に記載の方法。
【請求項５２】
混合物がスルホン酸を含む、
請求項４５〜５１のいずれか１項に記載の方法。
【請求項５３】
スルホン酸が、ＲＳ（＝Ｏ）２−ＯＨによって表される少なくとも１つのスルホン酸を含み、
Ｒが、１〜１２個の炭素原子を含有するアルキル基、１〜１２個の炭素原子を含有するアルケニル基、１〜１２個の炭素原子を含有するヒドロキシアルキル基、または６〜１２個の炭素原子を含有するアリール基を象徴する、
請求項５２に記載の方法。
【請求項５４】
スルホン酸が、１〜５個の炭素原子を含有するアルキル基を含むアルカンスルホン酸を含む、
請求項５２〜５３のいずれか１項に記載の方法。
【請求項５５】
スルホン酸がメタンスルホン酸を含む、
請求項５２〜５４のいずれか１項に記載の方法。
【請求項５６】
混合物中のスルホン酸の合計量が約２５ｗｔ％未満である、
請求項５２〜５５のいずれか１項に記載の方法。
【請求項５７】
混合物がスルファミン酸イオンを含む、
請求項４５〜５６のいずれか１項に記載の方法。
【請求項５８】
スルファミン酸イオンの少なくとも一部分がスルファミン酸に由来する、
請求項５７に記載の方法。
【請求項５９】
スルファミン酸イオンの少なくとも一部分がスルファミン酸塩に由来する、
請求項５７〜５８のいずれか１項に記載の方法。
【請求項６０】
混合物中のスルファミン酸イオンの量が約１０ｗｔ％未満かまたはそれに等しい、
請求項５７〜５９のいずれか１項に記載の方法。
【請求項６１】
混合物がアンモニウムを含む、
請求項４５〜６０のいずれか１項に記載の方法。
【請求項６２】
混合物中のアンモニウムの量が約５ｗｔ％未満かまたはそれに等しい、
請求項６１に記載の方法。
【請求項６３】
混合物が酢酸を含む、
請求項４５〜６２のいずれか１項に記載の方法。
【請求項６４】
混合物中の酢酸の量が約５ｗｔ％未満かまたはそれに等しい、
請求項６３に記載の方法。
【請求項６５】
貴金属含有材料が、少なくとも１つの卑金属を含む基材材料上に、貴金属（単数または複数）を含むコーティングを含む、
先行請求項のいずれか１項に記載の方法。
【請求項６６】
混合物または流体が貴金属（単数または複数）を溶解し、その結果、溶解されたコーティングの質量対溶解された基材材料の質量の比が少なくとも約５：１、少なくとも約１０：１、少なくとも約２５：１、少なくとも約５０：１、または少なくとも約１００：１である、
請求項６５に記載の方法。
【請求項６７】
混合物または流体が貴金属（単数または複数）を溶解し、その結果、溶解されたコーティングの質量対溶解された基材材料の質量の比が最大で約１０，０００：１である、
請求項６５に記載の方法。
【請求項６８】
貴金属（単数または複数）が貴金属含有材料から溶解される、
請求項１〜４５および４９〜６７のいずれか１項に記載の方法。
【請求項６９】
溶解した貴金属（単数または複数）から貴金属含有固体を生成することを含む、
請求項１〜６８のいずれか１項に記載の方法。
【請求項７０】
貴金属含有固体が、金属銀および／または銀塩を含む銀含有固体を含む、
請求項６９に記載の方法。
【請求項７１】
貴金属含有固体が、金属金を含む金含有固体を含む、
請求項６９に記載の方法。
【請求項７２】
貴金属含有固体が混合物または流体から少なくとも部分的に分離される、
請求項６９〜７１のいずれか１項に記載の方法。
【請求項７３】
混合物または流体が追加的な酸を少なくとも約５０ｗｔ％の量で含有する、
請求項１〜７２のいずれか１項に記載の方法。
【請求項７４】
混合物または流体が硫酸を少なくとも約５０ｗｔ％の量で含有する、
請求項１〜７３のいずれか１項に記載の方法。
【請求項７５】
卑金属が、鉄、ニッケル、鉛、亜鉛、銅、マンガン、錫、アンチモン、および／またはアルミニウムを含む、
請求項１〜７４のいずれか１項に記載の方法。
【請求項７６】
卑金属が銅、鉄、ニッケル、鉛、および／または亜鉛を含む、
請求項７５に記載の方法。
【請求項７７】
卑金属が銅を含む、
請求項７６に記載の方法。
【請求項７８】
貴金属が銀、金、パラジウム、および／または白金を含む、
請求項１〜７７のいずれか１項に記載の方法。
【請求項７９】
貴金属が非銀非金の貴金属を含む、
請求項１〜７８のいずれか１項に記載の方法。
【請求項８０】
貴金属がパラジウムおよび／または白金を含む、
請求項１〜７９のいずれか１項に記載の方法。
【請求項８１】
混合物または流体が硝酸イオン、少なくとも１つのスルホン酸、および少なくとも１つの追加の追加的な酸を含む、
請求項１〜８０のいずれか１項に記載の方法。
【請求項８２】
少なくとも１つの追加の追加的な酸が硫酸および／またはリン酸を含む、
請求項８１に記載の方法。
【請求項８３】
混合物または流体が、
約１０ｗｔ％未満の量の硝酸イオンと、
スルホン酸（単数または複数）の合計量が約２５ｗｔ％未満であるように、少なくとも１つのスルホン酸と、
少なくとも約５０ｗｔ％の量の少なくとも１つの追加の追加的な酸と、
を含む、
請求項８１〜８２のいずれか１項に記載の方法。
【請求項８４】
混合物または流体が、
わずか約０．０１ｗｔ％である量の硝酸イオンと、
スルホン酸（単数または複数）の合計量がわずか約０．１ｗｔ％である、少なくとも１つのスルホン酸と、
を含む、
請求項８１〜８３のいずれか１項に記載の方法。
【請求項８５】
約２未満のｐＨを有する液を含有するように構成されたベッセル内に配置された回動可能な容器と、
貴金属含有材料が回動可能な容器内に含有されたときに、容器が回動させられるときに電気伝導性の経路が貴金属含有材料と電気的連通したままであるように構成された電気伝導性の経路と、
を含む、
貴金属含有材料からの貴金属（単数または複数）の回収のためのシステム。
【請求項８６】
約２未満のｐＨを有する液が硝酸イオンおよび少なくとも１つの追加的な酸を含む、
請求項８５に記載のシステム。
【請求項８７】
約２未満のｐＨを有する液が硝酸イオンおよび硫酸を含む、
請求項８６に記載のシステム。
【請求項８８】
液中の硝酸イオンの量が約１０ｗｔ％未満かまたはそれに等しい、
請求項８６〜８７のいずれか１項に記載のシステム。
【請求項８９】
液中の硫酸対硝酸イオンの重量比が少なくとも約１２：１である、
請求項８７〜８８のいずれか１項に記載のシステム。
【請求項９０】
液中の水の量が約１７ｗｔ％未満かまたはそれに等しい、
請求項８５〜８９のいずれか１項に記載のシステム。
【請求項９１】
約２未満のｐＨを有する液がスルホン酸を含む、
請求項８５〜９０のいずれか１項に記載のシステム。
【請求項９２】
スルホン酸が、ＲＳ（＝Ｏ）２−ＯＨによって表される少なくとも１つのスルホン酸を含み、
Ｒが、１〜１２個の炭素原子を含有するアルキル基、１〜１２個の炭素原子を含有するアルケニル基、１〜１２個の炭素原子を含有するヒドロキシアルキル基、または６〜１２個の炭素原子を含有するアリール基を象徴する、
請求項９１に記載のシステム。
【請求項９３】
スルホン酸が、１〜５個の炭素原子を含有するアルキル基を含むアルカンスルホン酸を含む、
請求項９１〜９２のいずれか１項に記載のシステム。
【請求項９４】
スルホン酸がメタンスルホン酸を含む、
請求項９１〜９３のいずれか１項に記載のシステム。
【請求項９５】
約２未満のｐＨを有する液が、
約１０ｗｔ％未満の量の硝酸イオンと、
スルホン酸（単数または複数）の合計量が約２５ｗｔ％未満であるように、少なくとも１つのスルホン酸と、
少なくとも約５０ｗｔ％の量の少なくとも１つの追加の追加的な酸と、
を含む、
請求項８５〜９４のいずれか１項に記載のシステム。
【請求項９６】
約２未満のｐＨを有する液が、
わずか０．０１ｗｔ％である量の硝酸イオンと、
スルホン酸（単数または複数）の合計量がわずか０．１ｗｔ％である、少なくとも１つのスルホン酸と、
を含む、
請求項８５〜９５のいずれか１項に記載のシステム。
【請求項９７】
硝酸イオンの少なくとも一部分が硝酸および／または硝酸塩に由来する、
請求項８６〜９６のいずれか１項に記載のシステム。
【請求項９８】
硝酸イオンの少なくとも一部分が、硝酸ではないソースに由来する、
請求項８６〜９７のいずれか１項に記載のシステム。
【請求項９９】
硝酸イオンの少なくとも一部分が硝酸塩に由来する、
請求項８６〜９８のいずれか１項に記載のシステム。
【請求項１００】
約２未満のｐＨを有する液がスルファミン酸イオンを含む、
請求項８５〜９９のいずれか１項に記載のシステム。
【請求項１０１】
スルファミン酸イオンの少なくとも一部分がスルファミン酸に由来する、
請求項１００に記載のシステム。
【請求項１０２】
スルファミン酸イオンの少なくとも一部分がスルファミン酸塩に由来する、
請求項１００〜１０１のいずれか１項に記載のシステム。
【請求項１０３】
約２未満のｐＨを有する液中のスルファミン酸イオンの量が約１０ｗｔ％未満かまたはそれに等しい、
請求項１００〜１０２のいずれか１項に記載のシステム。
【請求項１０４】
約２未満のｐＨを有する液がアンモニウムを含む、
請求項８５〜１０３のいずれか１項に記載のシステム。
【請求項１０５】
約２未満のｐＨを有する液中のアンモニウムの量が約５ｗｔ％未満かまたはそれに等しい、
請求項１０４に記載のシステム。
【請求項１０６】
約２未満のｐＨを有する液が酢酸を含む、
請求項８５〜１０５のいずれか１項に記載のシステム。
【請求項１０７】
混合物中の酢酸の量が約５ｗｔ％未満かまたはそれに等しい、
請求項１０６に記載のシステム。
【発明の詳細な説明】
【技術分野】
【０００１】
本願は、２０１５年６月２４日に出願され「Selective Removal of Noble Metals Using Acidic Fluids, Including Nitric Acid Containing Fluids」と題するＵ．Ｓ．仮特許出願シリアルＮｏ．６２／１８４，１７２および２０１５年８月２６日に出願され「Selective Removal of Noble Metals Using Acidic Fluids, Including Fluids Containing Nitrate Ions」と題するＵ．Ｓ．仮特許出願シリアルＮｏ．６２／２１０，１０１の米国特許法第１１９条（ｅ）の下における優先権を主張し、そのそれぞれは全ての目的についてその全体として参照によって本願に組み込まれる。
【０００２】
本開示は、一般的に、貴金属含有材料からの貴金属（単数または複数）の回収に関する。
【発明の概要】
【０００３】
貴金属（単数または複数）含有材料からの貴金属（単数または複数）（例えば、金、銀、白金、パラジウム、および／またはこれらの合金）の回収が一般的に記載される。ある種の態様に従って、貴金属（単数または複数）は選択的に回収され得、その結果、貴金属（単数または複数）が、貴金属含有材料中の非貴金属材料（例えば、卑金属（単数または複数））から少なくとも部分的に分離される。本発明の主題は、いくつかのケースにおいては、相互に関連する製品、特定の問題の代替的な解決法、ならびに／または１つ以上のシステムおよび／もしくは成形品の複数の異なる用途を取り入れる。
【０００４】
ある種の態様は、貴金属含有材料から貴金属（単数または複数）を回収する方法に関する。いくつかの態様において、方法は、硝酸イオンと少なくとも１つの追加的な酸とを含む混合物に対して、貴金属（単数または複数）と少なくとも１つの卑金属とを含む材料を暴露することと、貴金属含有材料から貴金属（単数または複数）の少なくとも一部分を回収することとを含み、混合物中の硝酸イオンの量は約１０ｗｔ％未満かまたはそれに等しい。
【０００５】
いくつかの態様において、方法は、貴金属（単数または複数）を溶解する能力を有する酸化剤を含む流体に対して、貴金属（単数または複数）と少なくとも１つの卑金属とを含む貴金属含有材料を暴露することと、貴金属含有材料から貴金属（単数または複数）の少なくとも一部分を回収することとを含み、流体中の酸化剤の量は約１０ｗｔ％未満かまたはそれに等しい。
【０００６】
いくつかの態様に従って、方法は、硫酸および硝酸イオンを含む混合物ならびに／またはリン酸および硝酸イオンを含む混合物に対して、貴金属（単数または複数）と少なくとも１つの卑金属とを含む貴金属含有材料を暴露することと、電極と貴金属含有材料の貴金属（単数または複数）との間に電流を流すこととを含み、その結果、貴金属（単数または複数）の少なくとも一部分が、貴金属含有材料から取り出される。
【０００７】
ある種の態様は、金を回収する方法に関する。いくつかの態様において、方法は、水と、溶解した金と硝酸イオンおよび硫酸ならびに／または硝酸イオンおよびリン酸とを含む金含有溶液とを組み合わせて混合物を生成することを含み、その結果、固体の金が混合物中に析出させられる。
【０００８】
いくつかの態様は、銀を回収する方法に関する。いくつかの態様において、方法は、硫酸と硝酸イオンとの混合物および／またはリン酸と硝酸イオンとの混合物に対して、銀と酸化カドミウムとを含む銀含有材料を暴露することを含み、その結果、銀が混合物によって溶解される。
【０００９】
ある種の態様に従って、方法は、硫酸と硝酸イオンとの混合物および／またはリン酸と硝酸イオンとの混合物に対して、銀とタングステンとを含む銀含有材料を暴露することを含み、その結果、銀が混合物によって溶解される。
【００１０】
ある種の態様は、貴金属含有材料からの貴金属（単数または複数）の回収のためのシステムに関する。ある種の態様に従って、システムは、約２未満のｐＨを有する液を含有するように構成されたベッセル内に配置された回動可能な容器と、貴金属含有材料が回動可能な容器内に含有されたときに、容器が回動させられるときに電気伝導性の経路が貴金属含有材料と電気的連通したままであるように構成された電気伝導性の経路とを含む。
【００１１】
本発明の他の利点および新規の特徴は、添付の図面と併せて考慮されるときに、本発明の種々の限定しない態様の次の詳細な記載から明らかになるであろう。本明細書と参照によって組み込まれる文書とが対立するおよび／または一貫しない開示を包含するケースにおいては、本明細書が制御する。
【００１２】
本発明の限定しない態様が、添付の図面の参照によって例として記載される。それらは模式的であり、一定の縮尺で作図されることを意図されていない。図中で、図解されているそれぞれの同一のまたはほぼ同一のコンポーネントは、典型的には単一の数字によって表される。明瞭性の目的のために、あらゆる図においてあらゆるコンポーネントが標識されているわけではなく、当業者が本発明を理解することを許すためにイラストレーションが必要ではないところでは、本発明のそれぞれの態様のあらゆるコンポーネントも示されているわけではない。
【図面の簡単な説明】
【００１３】
【図１】図１は、態様の１つのセットに従って、貴金属含有材料が、浸出溶液（これは再循環させられ得る）を含有するベッセル内の浸漬された複数の棚板上に位置するシステムの模式的な断面イラストレーションである。
【図２】図２は、ある種の態様に従って、貴金属含有材料が、浸出溶液（これは再循環させられ得る）を含有するベッセル内の浸漬された籠または他の容器内に位置するシステムの模式的な断面イラストレーションである。
【図３】図３は、いくつかの態様に従って、貴金属含有材料が、浸出溶液を含有するベッセル内の回動可能な容器内に位置するシステムの模式的な断面イラストレーションである。
【図４】図４は、態様の１つのセットに従って、金属銀が銀含有材料から回収されるシステムの模式的イラストレーションである。
【図５】図５は、ある種の態様に従って、銀および金が銀と金とを含有する材料から回収されるプロセスの模式的イラストレーションである。
【図６Ａ−６Ｂ】図６Ａと図６Ｂは、ある種の態様に従って、コーティング材料の溶解を示す模式的イラストレーションである。
【図７】図７は、いくつかの態様に従って、回動可能な容器を含む処理システムの模式的イラストレーションである。
【図８】図８は、いくつかの態様に従って、回動可能な容器を含む処理システムの模式的イラストレーションである。
【図９】図９は、いくつかの態様に従って、回動可能な容器を含む処理システムの模式的イラストレーションである。
【図１０】図１０は、金が水を用いて金含有溶液から析出させられる例示的なプロセスを示す、模式的イラストレーションである。
【図１１】図１１は、スクラップ銅が銀含有溶液から金属銀を生ずるために用いられる、例示的なセメンテーションプロセスの模式的イラストレーションである。
【図１２】図１２は、メタンスルホン酸が浸出溶液中に用いられている実験の１つのセットおよびメタンスルホン酸が浸出溶液中に用いられていない実験の別のセットについて、時間の関数としての溶解した銀の質量のプロットである。
【発明を実施するための形態】
【００１４】
貴金属（単数または複数）含有材料からの貴金属（単数または複数）（例えば、金、銀、白金、パラジウム、および／またはこれらの合金）の回収が一般的に記載される。ある種の態様に従って、貴金属（単数または複数）は選択的に回収され得、その結果、貴金属（単数または複数）は貴金属含有材料中の非貴金属材料（例えば、卑金属（単数または複数））から少なくとも部分的に分離される。ある種の態様に従って、貴金属（単数または複数）は酸の混合物を用いて貴金属含有材料から回収され得る。いくつかの態様において、混合物は硝酸イオン（例えば、硝酸および／または硝酸ではない硝酸イオンのソース）と少なくとも１つの追加的な酸とを含む。例えば、いくつかの態様においては、硫酸と硝酸イオンとを含む混合物が、貴金属（単数または複数）を回収するために用いられ得る。ある種の態様においては、リン酸と硝酸イオンとを含む混合物が、貴金属（単数または複数）を回収するために用いられ得る。いくつかの態様において、混合物中の硝酸イオンの量は、混合物中の追加的な酸（単数または複数）（例えば、硫酸またはリン酸）の量と比較して比較的小さくあり得る。いくつかの態様に従っては、高度の濃酸が回収プロセスにおいて用いられ得る（例えば、その結果、浸出溶液は水の比較的小量を含有する）。いくつかの態様において、本願に記載される酸混合物を用いる貴金属（単数または複数）の回収は、電極と貴金属含有材料との間に電流を流すことによって向上させられ得る。ある種の態様は、銀含有材料の特定の型から銀を回収するための酸混合物の使用に関する。例えば、いくつかの態様は、金属銀と酸化カドミウムとを含む材料および／または金属銀と金属タングステンとを含む材料から銀を回収するための酸混合物の使用に関する。
【００１５】
プロセスのある種のものは、貴金属含有品のいずれかの型（例えば、メッキおよび／またはフィリングされたスクラップ品などのスクラップ品）からのそれらの金属形態（単数または複数）での貴金属（単数または複数）の分離および／または回収を取り入れる。ある種の態様に従って、貴金属（単数または複数）は卑金属および／または卑金属合金の表面から選択的に回収され得る。貴金属含有材料中の貴金属（単数または複数）はいずれかの好適な形態であり得る。例えば、いくつかの態様において、貴金属（単数または複数）はメッキまたはフィリングの形態であり得る（例えば、これらは下の各所において総称的に「コーティング」と言われる）。貴金属（単数または複数）が回収され得る品の例は、貴金属フィリングされたジュエリー、貴金属メッキされたワイヤ、貴金属フィリングされた銅、および／または貴金属メッキされた電子コンポーネント（例えば、ＣＰＵ）を包含するが、これに限定されない。本発明は貴金属含有材料の表面からの貴金属（単数または複数）の回収に限定されず、いくつかの態様において、貴金属（単数または複数）は、成形品のバルク中に（例えば、成形品の最大断面直径の少なくとも５％の深さに）貴金属（単数または複数）を含有する成形品から回収され得る。バルクからの貴金属（単数または複数）の回収は、例えば、貴金属含有材料が粉末にされた後に浸出溶液の作用に対して貴金属含有材料を暴露することによって達成され得る。かかる貴金属含有材料の限定しない例は、銀−タングステンペレットおよび破砕した電子チップを包含する。
【００１６】
いくつかの態様において、銀は、実質的に少なくとも１つの（または全ての）他の貴金属を不含である（例えば、他の貴金属（単数または複数）を２ｗｔ％未満の量で包含する）銀含有材料から回収され得る。例えば、いくつかの態様において、銀は、実質的に金を不含である銀含有材料から回収され得る。ある種の態様に従って、銀は、実質的に白金を不含である銀含有材料から回収され得る。いくつかの態様において、銀は、実質的にパラジウムを不含である銀含有材料から回収され得る。
【００１７】
ある種の態様において、金は、実質的に少なくとも１つの（または全ての）他の貴金属を不含である（例えば、他の貴金属（単数または複数）を２ｗｔ％未満の量で包含する）金含有材料から回収され得る。例えば、いくつかの態様において、金は、実質的に銀を不含である金含有材料から回収され得る。ある種の態様に従って、金は、実質的に白金を不含である金含有材料から回収され得る。いくつかの態様において、金は、実質的にパラジウムを不含である金含有材料から回収され得る。
【００１８】
ある種の態様において、白金は、実質的に少なくとも１つの（または全ての）他の貴金属を不含である（例えば、他の貴金属（単数または複数）を２ｗｔ％未満の量で包含する）白金含有材料から回収され得る。例えば、いくつかの態様において、白金は、実質的に金を不含である白金含有材料から回収され得る。ある種の態様に従って、白金は、実質的に銀を不含である白金含有材料から回収され得る。いくつかの態様において、白金は、実質的にパラジウムを不含である白金含有材料から回収され得る。
【００１９】
ある種の態様において、パラジウムは、実質的に少なくとも１つの（または全ての）他の貴金属を不含である（例えば、他の貴金属（単数または複数）を２ｗｔ％未満の量で包含する）パラジウム含有材料から回収され得る。例えば、いくつかの態様において、パラジウムは、実質的に金を不含であるパラジウム含有材料から回収され得る。ある種の態様に従って、パラジウムは、実質的に銀を不含であるパラジウム含有材料から回収され得る。いくつかの態様において、パラジウムは、実質的に白金を不含であるパラジウム含有材料から回収され得る。
【００２０】
ある種の態様においては、複数の貴金属が同時に回収され得る。貴金属（単数または複数）のいずれかの組み合わせが本願に記載される貴金属含有材料から回収され得る。例えば、いくつかの態様に従って、金および銀両方が、金および銀両方を含有する貴金属含有材料から回収され得る。いくつかの態様においては、金およびパラジウム両方が、金およびパラジウム両方を含有する貴金属含有材料から回収され得る。いくつかの態様においては、金および白金両方が、金および白金両方を含有する貴金属含有材料から回収され得る。いくつかの態様に従って、銀および白金両方が、銀および白金両方を含有する貴金属含有材料から回収され得る。いくつかの態様においては、銀およびパラジウム両方が、銀およびパラジウム両方を含有する貴金属含有材料から回収され得る。いくつかの態様においては、白金およびパラジウム両方が、白金およびパラジウム両方を含有する貴金属含有材料から回収され得る。いくつかの態様においては、金、銀、およびパラジウムが、金、銀、およびパラジウムを含む貴金属含有材料から回収される。ある種の態様においては、金、銀、および白金が、金、銀、および白金を含む貴金属含有材料から回収される。いくつかの態様においては、金、白金、およびパラジウムが、金、白金、およびパラジウムを含む貴金属含有材料から回収される。ある種の態様においては、銀、白金、およびパラジウムが、銀、白金、およびパラジウムを含む貴金属含有材料から回収される。ある種の態様に従って、金、銀、白金、およびパラジウムが、金、銀、白金、およびパラジウムを含む貴金属含有材料から回収される。
【００２１】
いくつかの態様において、貴金属（単数または複数）は、１つ以上の酸を含む混合物に対して、貴金属（およびいくつかの態様においては少なくとも１つの卑金属）を含む材料を暴露することによって貴金属含有材料から回収され得る。
【００２２】
いくつかの態様において、貴金属含有材料は、硝酸イオンと少なくとも１つの追加的な酸とを含む混合物に対して暴露される。いくつかのかかる態様において、混合物中の硝酸イオンの量は約１０ｗｔ％未満かもしくはそれに等しいか、約９ｗｔ％未満かもしくはそれに等しいか、約８ｗｔ％未満かもしくはそれに等しいか、約７ｗｔ％未満かもしくはそれに等しいか、約６ｗｔ％未満かもしくはそれに等しいか、約５ｗｔ％未満かもしくはそれに等しいか、約４ｗｔ％未満かもしくはそれに等しいか、約３ｗｔ％未満かもしくはそれに等しいか、約２ｗｔ％未満かもしくはそれに等しいか、約１ｗｔ％未満かもしくはそれに等しいか、またはそれ未満である。いくつかの態様において、混合物中の硝酸イオンの量はわずか約４ｗｔ％であるか、わずか約３ｗｔ％であるか、わずか約２ｗｔ％であるか、わずか約１ｗｔ％であるか、わずか約０．５ｗｔ％であるか、わずか約０．１ｗｔ％であるか、またはそれ未満である。いくつかの態様において、混合物中の硝酸イオンの量はわずか約０．０７ｗｔ％であるか、わずか約０．０５ｗｔ％であるか、わずか約０．０２ｗｔ％であるか、わずか約０．０１ｗｔ％であるか、またはそれ未満である。
【００２３】
硝酸イオンはいくつものソースに由来し得る。いくつかの態様において、硝酸イオンの少なくとも一部分（例えば、少なくとも約１ｗｔ％、少なくとも約５ｗｔ％、少なくとも約１０ｗｔ％、少なくとも約２５ｗｔ％、少なくとも約５０ｗｔ％、少なくとも約７５ｗｔ％、少なくとも約９０ｗｔ％、少なくとも約９５ｗｔ％、少なくとも約９９ｗｔ％、または全て）は、硝酸および／または硝酸塩に由来する。ある種の態様において、硝酸イオンの少なくとも一部分（例えば、少なくとも約１ｗｔ％、少なくとも約５ｗｔ％、少なくとも約１０ｗｔ％、少なくとも約２５ｗｔ％、少なくとも約５０ｗｔ％、少なくとも約７５ｗｔ％、少なくとも約９０ｗｔ％、少なくとも約９５ｗｔ％、少なくとも約９９ｗｔ％、または全て）は硝酸に由来する。ある種の態様において、硝酸イオンの少なくとも一部分（例えば、少なくとも約１ｗｔ％、少なくとも約５ｗｔ％、少なくとも約１０ｗｔ％、少なくとも約２５ｗｔ％、少なくとも約５０ｗｔ％、少なくとも約７５ｗｔ％、少なくとも約９０ｗｔ％、少なくとも約９５ｗｔ％、少なくとも約９９ｗｔ％、または全て）は、硝酸ではないソースに由来する。いくつかの態様において、硝酸イオンの少なくとも一部分（例えば、少なくとも約１ｗｔ％、少なくとも約５ｗｔ％、少なくとも約１０ｗｔ％、少なくとも約２５ｗｔ％、少なくとも約５０ｗｔ％、少なくとも約７５ｗｔ％、少なくとも約９０ｗｔ％、少なくとも約９５ｗｔ％、少なくとも約９９ｗｔ％、または全て）は硝酸塩に由来する。硝酸塩は、例えば、１つ以上の金属イオンにイオン結合した硝酸イオンを包含し得る。硝酸塩の限定しない例は、硝酸ナトリウム（ＮａＮＯ３）、硝酸カリウム（ＫＮＯ３）、硝酸マグネシウム（Ｍｇ（ＮＯ３）２）、硝酸カルシウム（Ｃａ（ＮＯ３）２）、硝酸ストロンチウム（Ｓｒ（ＮＯ３）２）、および硝酸バリウム（Ｂａ（ＮＯ３）２）を包含するが、これに限定されない。いくつかの態様において、硝酸塩は浸出溶液中に実質的に完全に可溶性である。
【００２４】
いくつかの態様において、貴金属含有材料は、硝酸と少なくとも１つの追加的な酸とを含む混合物に対して暴露される。いくつかのかかる態様において、混合物中の硝酸の量は、約１０ｗｔ％未満かもしくはそれに等しいか、約９ｗｔ％未満かもしくはそれに等しいか、約８ｗｔ％未満かもしくはそれに等しいか、約７ｗｔ％未満かもしくはそれに等しいか、約６ｗｔ％未満かもしくはそれに等しいか、約５ｗｔ％未満かもしくはそれに等しいか、約４ｗｔ％未満かもしくはそれに等しいか、約３ｗｔ％未満かもしくはそれに等しいか、約２ｗｔ％未満かもしくはそれに等しいか、約１ｗｔ％未満かもしくはそれに等しいか、またはそれ未満である。いくつかの態様において、混合物中の硝酸の量は、わずか約４ｗｔ％であるか、わずか約３ｗｔ％であるか、わずか約２ｗｔ％であるか、わずか約１ｗｔ％であるか、わずか約０．５ｗｔ％であるか、わずか約０．１ｗｔ％であるか、またはそれ未満である。いくつかの態様において、混合物中の硝酸の量はわずか約０．０７ｗｔ％であるか、わずか約０．０５ｗｔ％であるか、わずか約０．０２ｗｔ％であるか、わずか約０．０１ｗｔ％であるか、またはそれ未満である。
【００２５】
種々の酸が追加的な酸として用いられ得る。いくつかの態様において、追加的な酸（単数または複数）は、混合物中の貴金属（単数または複数）との不溶性の塩を生成することができる。例えば、いくつかの態様においては、リン酸および／または硫酸が硝酸との組み合わせで用いられ得る。
【００２６】
ある種の態様に従って、追加的な酸はスルホン酸を含む。例えば、浸出溶液は、ある種の態様に従って、硝酸イオン（例えば、硝酸および／または硝酸ではない硝酸イオンのソース）とスルホン酸との溶液（例えば、水溶液）を含み得る。必ずしも全てではないがいくつかの態様においては、スルホン酸が浸出溶液中に使用されるときには、硝酸イオンのソースとして硝酸を用いることが有利であり得る。いくつかのかかる態様において、浸出溶液は硫酸および／またはリン酸などの追加の追加的な酸をもまた含み得る。いずれかの特定の理論によって拘束されることを希望しないが、ある種の態様に従って、スルホン酸の存在は浸出溶液中における溶解した金属（例えば、溶解した貴金属（単数または複数））の高い可溶性を提供し得るということが考えられる。
【００２７】
ある種の態様において、浸出溶液は、ＲＳ（＝Ｏ）２−ＯＨによって表される少なくとも１つのスルホン酸を含み、
Ｒは、１〜１２個の炭素原子を含有するアルキル基、１〜１２個の炭素原子を含有するアルケニル基、１〜１２個の炭素原子を含有するヒドロキシアルキル基、または６〜１２個の炭素原子を含有するアリール基である。いくつかの態様において、浸出溶液は、１〜５個の炭素原子を含有するアルキル基を含むアルカンスルホン酸を含む。これらの組み合わせもまた用いられ得る。
【００２８】
ある種の態様に従って、浸出溶液の追加的な酸はアルカンスルホン酸を含む。用いられ得る好適なアルカンスルホン酸の例は、エタンスルホン酸、プロパンスルホン酸、イソプロパンスルホン酸、ブタンスルホン酸、イソブタンスルホン酸、メタンスルホン酸、およびこれらの２つ以上の組み合わせを包含するが、これに限定されない。いくつかの態様において、アルカンスルホン酸は、浸出溶液として用いられる水溶液の一部であり得る。ある種の態様に従って、浸出溶液はアルカンスルホン酸および硝酸イオン（例えば、硝酸および／または硝酸ではない硝酸イオンのソース）を含有し得る。いくつかの態様において、浸出溶液はアルカンスルホン酸、硝酸イオン、および少なくとも１つの追加の追加的な酸（例えば、硫酸および／またはリン酸）を含有し得る。
【００２９】
いくつかの態様において、浸出溶液の追加的な酸はメタンスルホン酸を含む。メタンスルホン酸は強い有機酸であり、これは高濃度において一般的に実質的に完全に非酸化性であり、かつこれは多くの金属との高度に可溶性の塩を一般的に生成する。メタンスルホン酸は高い解離定数を一般的に有し、ゆえに良好な電解質である。メタンスルホン酸は実質的に臭気をもまた有さず、これは場合によってはその生態学的利点（例えば、速やかに生分解性、実質的にＶＯＣ不含、低いＴＯＣを有する、ＣＯＤへのいずれかの寄与をほとんどなさない、窒素、リン、およびハロゲンを不含である、など）ゆえに「グリーンな酸」であると記載される。
【００３０】
ある種の態様に従って、浸出溶液は過硫酸を含む。過硫酸はスルホン酸の代わりにまたはそれに加えて浸出溶液中に存在し得る（本願の他所において挙げられているスルホン酸、およびそれらの混合物のいずれかを包含する）。
【００３１】
いくつかの態様において、浸出溶液はペルオキシ一硫酸イオン（ＳＯ５２−）および／またはペルオキシ二硫酸イオン（Ｓ２Ｏ８２−）を含む。ペルオキシ一硫酸イオンおよび／またはペルオキシ二硫酸イオンはスルホン酸の代わりにまたはそれに加えて浸出溶液中に存在し得る（本願の他所において挙げられているスルホン酸、およびそれらの混合物のいずれかを包含する）。
【００３２】
ある種の態様に従って、浸出溶液はスルファミン酸イオンを含む。スルファミン酸イオンはいくつものソースに由来し得る。いくつかの態様において、スルファミン酸イオンの少なくとも一部分（例えば、少なくとも約１ｗｔ％、少なくとも約５ｗｔ％、少なくとも約１０ｗｔ％、少なくとも約２５ｗｔ％、少なくとも約５０ｗｔ％、少なくとも約７５ｗｔ％、少なくとも約９０ｗｔ％、少なくとも約９５ｗｔ％、少なくとも約９９ｗｔ％、または全て）はスルファミン酸および／またはスルファミン酸塩に由来する。ある種の態様において、スルファミン酸イオンの少なくとも一部分（例えば、少なくとも約１ｗｔ％、少なくとも約５ｗｔ％、少なくとも約１０ｗｔ％、少なくとも約２５ｗｔ％、少なくとも約５０ｗｔ％、少なくとも約７５ｗｔ％、少なくとも約９０ｗｔ％、少なくとも約９５ｗｔ％、少なくとも約９９ｗｔ％、または全て）はスルファミン酸に由来する。ある種の態様において、スルファミン酸イオンの少なくとも一部分（例えば、少なくとも約１ｗｔ％、少なくとも約５ｗｔ％、少なくとも約１０ｗｔ％、少なくとも約２５ｗｔ％、少なくとも約５０ｗｔ％、少なくとも約７５ｗｔ％、少なくとも約９０ｗｔ％、少なくとも約９５ｗｔ％、少なくとも約９９ｗｔ％、または全て）はスルファミン酸塩に由来する。スルファミン酸塩は、例えば、１つ以上の金属イオンにイオン結合したスルファミン酸イオンを包含し得る。スルファミン酸塩は、例えば、スルファミン酸アンモニウム、スルファミン酸ナトリウム、スルファミン酸カリウム、スルファミン酸カルシウム、および／またはこれらの２つ以上の組み合わせを包含し得る。
【００３３】
必ずしも全てではないがいくつかの態様においては、スルファミン酸イオンが浸出溶液中に使用されるときには、硝酸イオンのソースとして硝酸を用いることが有利であり得る。
【００３４】
ある種の態様において、浸出溶液中のスルファミン酸イオンの合計量は約１０ｗｔ％未満かもしくはそれに等しいか、約９ｗｔ％未満かもしくはそれに等しいか、約８ｗｔ％未満かもしくはそれに等しいか、約７ｗｔ％未満かもしくはそれに等しいか、約６ｗｔ％未満かもしくはそれに等しいか、約５ｗｔ％未満かもしくはそれに等しいか、約４ｗｔ％未満かもしくはそれに等しいか、約３ｗｔ％未満かもしくはそれに等しいか、または約２ｗｔ％未満かもしくはそれに等しい（および／あるいは、いくつかの態様においては少なくとも約０．００１ｗｔ％、少なくとも約０．０１ｗｔ％、少なくとも約０．１ｗｔ％、少なくとも約１ｗｔ％、または少なくとも約２ｗｔ％）。
【００３５】
ある種の態様に従って、浸出溶液はアンモニウムを含む。必ずしも全てではないがいくつかの態様においては、アンモニウムが浸出溶液中に使用されるときには、硝酸イオンのソースとして硝酸を用いることが有利であり得る。
【００３６】
ある種の態様において、浸出溶液中のアンモニウムの合計量は、約５ｗｔ％未満かもしくはそれに等しいか、約４．５ｗｔ％未満かもしくはそれに等しいか、約４ｗｔ％未満かもしくはそれに等しいか、約３．５ｗｔ％未満かもしくはそれに等しいか、約３ｗｔ％未満かもしくはそれに等しいか、約２．５ｗｔ％未満かもしくはそれに等しいか、または約２ｗｔ％未満かもしくはそれに等しい（および／あるいは、いくつかの態様においては少なくとも約０．００１ｗｔ％、少なくとも約０．０１ｗｔ％、少なくとも約０．１ｗｔ％、少なくとも約１ｗｔ％、または少なくとも約２ｗｔ％）。
【００３７】
ある種の態様に従って、浸出溶液は酢酸を含む。必ずしも全てではないがいくつかの態様において、酢酸が浸出溶液中に使用されるときには、硝酸イオンのソースとして硝酸を用いることが有利であり得る。
【００３８】
ある種の態様において、浸出溶液中の酢酸の合計量は、約５ｗｔ％未満かもしくはそれに等しいか、約４．５ｗｔ％未満かもしくはそれに等しいか、約４ｗｔ％未満かもしくはそれに等しいか、約３．５ｗｔ％未満かもしくはそれに等しいか、約３ｗｔ％未満かもしくはそれに等しいか、約２．５ｗｔ％未満かもしくはそれに等しいか、または約２ｗｔ％未満かもしくはそれに等しい（および／あるいは、いくつかの態様においては少なくとも約０．００１ｗｔ％、少なくとも約０．０１ｗｔ％、少なくとも約０．１ｗｔ％、少なくとも約１ｗｔ％、または少なくとも約２ｗｔ％）。
【００３９】
いくつかの態様において、貴金属（単数または複数）は、硫酸および硝酸イオン（例えば、硝酸および／または硝酸ではない硝酸イオンのソース）を含む混合物に対して、貴金属（単数または複数）（および、いくつかの態様においては少なくとも１つの卑金属）を含む材料を暴露することによって、貴金属含有材料から回収され得る。いくつかの態様において、貴金属（単数または複数）は、リン酸および硝酸イオン（例えば、硝酸および／または硝酸ではない硝酸イオンのソース）を含む混合物に対して、貴金属（単数または複数）（および、いくつかの態様においては少なくとも１つの卑金属）を含む材料を暴露することによって、貴金属含有材料から回収され得る。いくつかの態様において、貴金属（単数または複数）は、スルホン酸および硝酸イオン（例えば、硝酸および／または硝酸ではない硝酸イオンのソース）を含む混合物に対して、貴金属（単数または複数）（および、いくつかの態様においては少なくとも１つの卑金属）を含む材料を暴露することによって、貴金属含有材料から回収され得る。ある種の態様において、貴金属（単数または複数）は、リン酸、硫酸、および硝酸イオン（例えば、硝酸および／または硝酸ではない硝酸イオンのソース）を含む混合物に対して、貴金属（単数または複数）（および、いくつかの態様においては少なくとも１つの卑金属）を含む材料を暴露することによって、貴金属含有材料から回収され得る。ある種の態様において、貴金属（単数または複数）は、硫酸、スルホン酸（例えば、メタンスルホン酸などのアルカンスルホン酸）、および硝酸イオン（例えば、硝酸および／または硝酸ではない硝酸イオンのソース）を含む混合物に対して、貴金属（単数または複数）（および、いくつかの態様においては少なくとも１つの卑金属）を含む材料を暴露することによって、貴金属含有材料から回収され得る。ある種の態様において、貴金属（単数または複数）は、リン酸、スルホン酸（例えば、メタンスルホン酸などのアルカンスルホン酸）、および硝酸イオン（例えば、硝酸および／または硝酸ではない硝酸イオンのソース）を含む混合物に対して、貴金属（単数または複数）（および、いくつかの態様においては少なくとも１つの卑金属）を含む材料を暴露することによって、貴金属含有材料から回収され得る。いくつかの態様において、貴金属（単数または複数）は、硫酸、リン酸、スルホン酸（例えば、メタンスルホン酸などのアルカンスルホン酸）、および硝酸イオン（例えば、硝酸および／または硝酸ではない硝酸イオンのソース）を含む混合物に対して、貴金属（単数または複数）（および、いくつかの態様においては少なくとも１つの卑金属）を含む材料を暴露することによって、貴金属含有材料から回収され得る。
【００４０】
貴金属（単数または複数）の溶解は、いくつかの態様において、電流が電極と貴金属含有材料の貴金属との間に流される間に起こり得る。いずれかの特定の理論によって拘束されることを希望しないが、このやり方で電流をかけることは、貴金属（単数または複数）が溶解される率を増大させ得るということが考えられる。電流が電極と貴金属（単数または複数）との間に流されるある種の態様においては、貴金属含有材料は電解槽のアノードとして用いられ得る。
【００４１】
いくつかの態様において、貴金属（単数または複数）は、貴金属（単数または複数）と少なくとも１つの卑金属とを含有する材料から回収され得る。いくつかのかかる態様において、貴金属（単数または複数）は、貴金属含有材料の卑金属（単数または複数）を実質的に溶解することなしに、（例えば、貴金属（単数または複数）の溶解によって）回収され得る。卑金属は一般的に非貴金属（例えば、金、銀、白金、またはパラジウムではない金属）である。卑金属の例は、鉄、ニッケル、鉛、亜鉛、銅、マンガン、錫、アンチモン、および／またはアルミニウム、ならびにそれを含む合金、ならびにその組み合わせを包含するが、これに限定されない。いくつかの態様において、卑金属は、銅、鉄、ニッケル、鉛、および／もしくは亜鉛、ならびに／またはそれを含む合金、ならびに／またはその組み合わせを包含する。
【００４２】
本願に記載される方法のある種のものは、処理することが一般的に困難であるスクラップの型、例えば、例えば不純な貴金属（単数または複数）（例えば、卑金属との金属金および／または銀などの貴金属（単数または複数）の合金）が卑金属／卑金属合金から作られた基材上にコーティング（例えば、メッキ、フィリング）として適用されているスクラップからの貴金属（単数または複数）の回収のために適用され得る。ある種の態様に従って、貴金属（単数または複数）は溶解され得、コーティングの卑金属は取り出され得、それによってコーティングは基材から除去されるであろうが、これは基材の卑金属のいずれかの本質的な溶解にはつながらないであろう。
【００４３】
いくつかの態様において、酸混合物中の追加的な酸対混合物中の硝酸イオン（例えば、硝酸および／または硝酸ではない硝酸イオンのソース）の重量比は比較的高い。例えば、いくつかの態様において、混合物中の少なくとも１つの追加的な酸の重量対混合物中の硝酸イオンの重量の比は少なくとも約３：１、少なくとも約４：１、少なくとも約５：１、少なくとも約６：１、少なくとも約７：１、少なくとも約８：１、少なくとも約９：１、少なくとも約１０：１、少なくとも約１１：１、少なくとも約１２：１、少なくとも約１３：１、少なくとも約１４：１、少なくとも約１５：１、または少なくとも約１７：１である（および／あるいは、ある種の態様においては最大で約２０：１、最大で約５０：１、最大で約１００：１、またはより多い）。１つよりも多くの追加的な酸が存在するときには、少なくとも１つの追加的な酸の重量対硝酸イオンの重量の比は、混合物中の全ての追加的な酸の重量を足し合わせることと、この数を混合物中の硝酸イオンの重量と比較することとによって計算される。いくつかの態様において、混合物中の硫酸およびリン酸の組み合わせられた重量対混合物中の硝酸イオンの重量の比は、少なくとも約３：１、少なくとも約４：１、少なくとも約５：１、少なくとも約６：１、少なくとも約７：１、少なくとも約８：１、少なくとも約９：１、少なくとも約１０：１、少なくとも約１１：１、少なくとも約１２：１、少なくとも約１３：１、少なくとも約１４：１、少なくとも約１５：１、または少なくとも約１７：１である（および／あるいは、ある種の態様においては最大で約２０：１、最大で約５０：１、最大で約１００：１、またはより多い）。
【００４４】
ある種の態様において、貴金属（単数または複数）を回収するために用いられる混合物中の硫酸対硝酸イオン（例えば、硝酸および／または硝酸ではない硝酸イオンのソース）の重量比は比較的高い。ある種の態様において、かかる比較的高い重量比は、電流が貴金属含有材料とシステム内の別の電極との間に流され、これが貴金属含有材料からの貴金属（単数または複数）の電解的取り出しをもたらし得るときに使用され得る。いくつかのかかる態様において、混合物中の硫酸対硝酸イオンの重量比は少なくとも約１２：１、少なくとも約１３：１、少なくとも約１４：１、少なくとも約１５：１、または少なくとも約１７：１である（および／あるいは、ある種の態様においては最大で約２０：１、最大で約５０：１、最大で約１００：１、またはより多い）。例えば、態様の１つのセットにおいて、浸出溶液は、濃硫酸（例えば、少なくとも９５ｗｔ％硫酸、例えば９５〜９８ｗｔ％硫酸。その残部は例えば水であり得る）の９０ｗｔ％以上および濃硝酸（例えば、少なくとも６８ｗｔ％硝酸、例えば６８〜７０ｗｔ％硝酸。その残部は例えば水であり得る）の１０ｗｔ％以下を包含する。
【００４５】
ある種の態様において、混合物中のリン酸対硝酸イオン（例えば、硝酸および／または硝酸ではない硝酸イオンのソース）の重量比は比較的高い。かかる比較的高い重量比は、例えば電流が貴金属含有材料とシステム内の別の電極との間に流され、これが貴金属含有材料からの貴金属（単数または複数）の電解的取り出しをもたらし得るときに使用され得る。例えば、いくつかの態様において、混合物中のリン酸対硝酸イオンの重量比は少なくとも約１１：１、少なくとも約１２：１、少なくとも約１３：１、少なくとも約１４：１、少なくとも約１５：１、または少なくとも約１７：１である（および／あるいは、ある種の態様においては最大で約２０：１、最大で約５０：１、最大で約１００：１、またはより多い）。態様の１つのセットにおいて、浸出溶液は、濃リン酸（例えば８５ｗｔ％リン酸、またはより強い。その残部は例えば水であり得る）の９０ｗｔ％以上および濃硝酸（例えば、少なくとも６８ｗｔ％硝酸、例えば６８〜７０ｗｔ％硝酸。その残部は例えば水であり得る）の１０ｗｔ％以下を包含する。
【００４６】
いずれかの特定の理論によって拘束されることを希望しないが、特に、例えば貴金属含有材料が貴金属（単数または複数）の取り出しの間に電解槽の一部として用いられているときには、上に記載されているものを上回る量での硝酸イオン（例えば、硝酸および／または硝酸ではない硝酸イオンのソース）の使用は、ある種のケースにおいては、浴中でのＮＯｘ化合物の生成につながり得るということが考えられる。加えて、上に記載されているものを上回る量での硝酸イオンの使用は、ある種のケースにおいては、溶液の過熱および／または基材の卑金属の急速な溶解を引き起こし得る（これらは、人が避けることを望み得る）ということが考えられる。
【００４７】
ある種の態様においては、酸化剤が、貴金属含有材料から貴金属（単数または複数）を回収するために（硝酸イオンの代わりにまたはそれに加えて）用いられ得る。例えば、いくつかの態様は、貴金属（単数または複数）を溶解する能力を有する酸化剤を含む流体に対して、貴金属含有材料を暴露することを含む。いくつかのかかる態様において、流体中の酸化剤の量は、約１０ｗｔ％未満かもしくはそれに等しいか、約９ｗｔ％未満かもしくはそれに等しいか、約８ｗｔ％未満かもしくはそれに等しいか、約７ｗｔ％未満かもしくはそれに等しいか、約６ｗｔ％未満かもしくはそれに等しいか、または約５ｗｔ％未満かもしくはそれに等しい（および／あるいは、いくつかの態様においてはわずか約４ｗｔ％であるか、わずか約３ｗｔ％であるか、わずか約２ｗｔ％であるか、わずか約１ｗｔ％であるか、またはそれ未満）。種々のかかる酸化剤が用いられ得る。いくつかの態様においては、貴金属（単数または複数）を溶解する能力を有する酸化剤が使用のために選択される。いくつかの態様において、酸化剤は可溶性の塩の形態であり得る。ある種の態様において、可溶性の塩は、マンガン、ニッケル、鉛、および／またはクロムの酸化物を含む。用いられ得る酸化剤の１つの限定しない例は二酸化マンガン（ＭｎＯ２）である。いくつかの態様において、混合物は酸化剤（例えば、ＭｎＯ２）および少なくとも１つの追加的な酸（例えば、リン酸および／または硫酸）を含む。例えば、いくつかの態様において、酸化剤（例えば、ＭｎＯ２）と硫酸および／またはリン酸とを含む混合物は、貴金属（単数または複数）を回収するために用いられ得る。ある種の態様に従って、本願の他所に記載されている追加的な酸のいずれかは、酸化剤との組み合わせで用いられ得る。いくつかの態様において、酸化剤は、追加的な酸（例えば、リン酸および／または硫酸）と反応することによって酸素を生ずることができる。例えば、酸化マンガンおよび硫酸が用いられるときには、酸化マンガンは硫酸と反応して硫酸マンガン（ＭｎＳＯ４）、酸素ガス（Ｏ２）、および水を生じ得る。
【００４８】
貴金属（単数または複数）を回収するために用いられる本願に記載される混合物（これは、例えば、上に記載されている１つ以上の酸および／または１つ以上の酸化剤を包含し得る）は、場合によっては本願において「浸出溶液」ともまた言われる。
【００４９】
いくつかの態様において、浸出溶液中に含有される水の量は比較的低い。例えば、いくつかの態様は、硝酸イオン（例えば、硝酸および／または硝酸ではない硝酸イオンのソース）と水とを含む混合物に対して貴金属含有材料を暴露することを含み、混合物中の水の量は約１７ｗ％未満かまたはそれに等しい（あるいは約１６ｗｔ％未満、約１５ｗｔ％未満、約１４ｗｔ％未満、約１３ｗｔ％未満、約１２ｗｔ％未満、約１１ｗｔ％未満、約１０ｗｔ％未満、約９ｗｔ％未満、約８ｗｔ％未満、約７ｗｔ％未満、約６ｗｔ％未満、約５ｗｔ％未満、約４ｗｔ％未満、約３ｗｔ％未満、約２ｗｔ％未満、または約１ｗｔ％未満）。
【００５０】
ある種の態様において、上に記載されているように、混合物はリン酸および／または硫酸などの追加的な酸を含む。
【００５１】
ある種の態様において、浸出溶液混合物は硫酸を含み、混合物中の水の量は約８ｗｔ％未満である（または約７ｗｔ％未満、約６ｗｔ％未満、約５ｗｔ％未満、約４ｗｔ％未満、約３ｗｔ％未満、約２ｗｔ％未満、もしくは約１ｗｔ％未満）。
【００５２】
例えば、いくつかの態様において、浸出溶液は硫酸と硝酸イオン（例えば、硝酸および／または硝酸ではない硝酸イオンのソース）との混合物を含有し、混合物中の水の量は約８ｗｔ％未満である（または約７ｗｔ％未満、約６ｗｔ％未満、約５ｗｔ％未満、約４ｗｔ％未満、約３ｗｔ％未満、約２ｗｔ％未満、もしくは約１ｗｔ％未満）。ある種の態様において、浸出溶液はリン酸と硝酸イオン（例えば、硝酸および／または硝酸ではない硝酸イオンのソース）との混合物を含有し、混合物中の水の量は約１７ｗｔ％未満である（または約１６ｗｔ％未満、約１５ｗｔ％未満、約１４ｗｔ％未満、約１３ｗｔ％未満、約１２ｗｔ％未満、約１１ｗｔ％未満、約１０ｗｔ％未満、約９ｗｔ％未満、約８ｗｔ％未満、約７ｗｔ％未満、約６ｗｔ％未満、約５ｗｔ％未満、約４ｗｔ％未満、約３ｗｔ％未満、約２ｗｔ％未満、もしくは約１ｗｔ％未満）。
【００５３】
いずれかの特定の理論によって拘束されることを希望しないが、浸出溶液中の高度の濃酸（および硝酸イオンの比較的低濃度）の使用は、貴金属含有材料からの貴金属（単数または複数）の選択的溶解を許すということが考えられる。いくつかの態様において、浸出溶液は、硝酸イオン（例えば、上に記載されている量のいずれかで）と少なくとも１つの追加的な酸の比較的大量とを含有する。いくつかの態様において、浸出溶液は、追加的な酸を、少なくとも約５０ｗｔ％、少なくとも約５５ｗｔ％、少なくとも約６０ｗｔ％、少なくとも約６５ｗｔ％、少なくとも約７０ｗｔ％、少なくとも約７５ｗｔ％、少なくとも約８０ｗｔ％、少なくとも約８５ｗｔ％、少なくとも約９０ｗｔ％、少なくとも約９５ｗｔ％、少なくとも約９７ｗｔ％、または少なくとも約９８ｗｔ％の量で含有する。いくつかの態様において、浸出溶液は、追加的な酸を、約９９ｗｔ％未満かもしくはそれに等しいか、約９８ｗｔ％未満かもしくはそれに等しいか、約９５ｗｔ％未満かもしくはそれに等しいか、約９０ｗｔ％未満かもしくはそれに等しいか、約８５ｗｔ％未満かもしくはそれに等しいか、約８０ｗｔ％未満かもしくはそれに等しいか、または約７５ｗｔ％未満かもしくはそれに等しい量で含有する。１つよりも多くの追加的な酸が浸出溶液中に存在するときには、浸出溶液中の追加的な酸の重量パーセンテージは、浸出溶液中のそれぞれの追加的な酸の重量パーセンテージを合計することによって計算される。例えば、浸出溶液が８５ｗｔ％硫酸と５ｗｔ％リン酸とを含有する場合には、浸出溶液は９０ｗｔ％の追加的な酸を含有すると言われるであろう。
【００５４】
いくつかの態様において、浸出溶液は、硫酸を少なくとも約５０ｗｔ％、少なくとも約５５ｗｔ％、少なくとも約６０ｗｔ％、少なくとも約６５ｗｔ％、少なくとも約７０ｗｔ％、少なくとも約７５ｗｔ％、少なくとも約８０ｗｔ％、少なくとも約８５ｗｔ％、少なくとも約９０ｗｔ％、少なくとも約９５ｗｔ％、少なくとも約９７ｗｔ％、または少なくとも約９８ｗｔ％の量で含有する。いくつかの態様において、浸出溶液は、硫酸を約９９ｗｔ％未満かもしくはそれに等しいか、約９８ｗｔ％未満かもしくはそれに等しいか、約９５ｗｔ％未満かもしくはそれに等しいか、約９０ｗｔ％未満かもしくはそれに等しいか、約８５ｗｔ％未満かもしくはそれに等しいか、約８０ｗｔ％未満かもしくはそれに等しいか、または約７５ｗｔ％未満かもしくはそれに等しい量で含有する。いくつかの態様において、浸出溶液は、リン酸を少なくとも約５０ｗｔ％、少なくとも約５５ｗｔ％、少なくとも約６０ｗｔ％、少なくとも約６５ｗｔ％、少なくとも約７０ｗｔ％、少なくとも約７５ｗｔ％、少なくとも約８０ｗｔ％、少なくとも約８５ｗｔ％、少なくとも約９０ｗｔ％、少なくとも約９５ｗｔ％、少なくとも約９７ｗｔ％、または少なくとも約９８ｗｔ％の量で含有する。いくつかの態様において、浸出溶液は、リン酸を、約９９ｗｔ％未満かもしくはそれに等しいか、約９８ｗｔ％未満かもしくはそれに等しいか、約９５ｗｔ％未満かもしくはそれに等しいか、約９０ｗｔ％未満かもしくはそれに等しいか、約８５ｗｔ％未満かもしくはそれに等しいか、約８０ｗｔ％未満かもしくはそれに等しいか、または約７５ｗｔ％未満かもしくはそれに等しい量で含有する。
【００５５】
ある種の態様において、浸出溶液中のスルホン酸（例えば、単独のまたは組み合わせでの、メタンスルホン酸および／またはいずれかの他のスルホン酸）の合計量は、少なくとも約５０ｗｔ％、少なくとも約５５ｗｔ％、少なくとも約６０ｗｔ％、少なくとも約６５ｗｔ％、少なくとも約７５ｗｔ％、少なくとも約８０ｗｔ％、少なくとも約８５ｗｔ％、少なくとも約９０ｗｔ％、少なくとも約９５ｗｔ％、少なくとも約９７ｗｔ％、または少なくとも約９８ｗｔ％である。いくつかの態様において、浸出溶液中のスルホン酸（例えば、単独のまたは組み合わせでの、メタンスルホン酸および／またはいずれかの他のスルホン酸）の合計量は、約９９ｗｔ％未満かもしくはそれに等しいか、約９８ｗｔ％未満かもしくはそれに等しいか、約９５ｗｔ％未満かもしくはそれに等しいか、約９０ｗｔ％未満かもしくはそれに等しいか、または約８５ｗｔ％未満かもしくはそれに等しい。スルホン酸（単数または複数）の濃度が比較的高いいくつかのかかる態様において、スルホン酸（単数または複数）は、浸出溶液混合物中の主な追加的な酸として用いられ得る。いくつかの態様においては、スルホン酸（単数または複数）のより低量が用いられ得る。例えば、いくつかの態様において、浸出溶液中のスルホン酸（例えば、単独のまたは組み合わせでの、メタンスルホン酸および／またはいずれかの他のスルホン酸）の合計量は、約２５ｗｔ％未満、約２４ｗｔ％未満、約２３ｗｔ％未満、約２２ｗｔ％未満、約２１ｗｔ％未満、約２０ｗｔ％未満、約１５ｗｔ％未満、または約１０ｗｔ％未満である（および／あるいは、いくつかの態様においてはわずか約５ｗｔ％であるか、わずか約２ｗｔ％であるか、わずか約１ｗｔ％であるか、わずか約０．１ｗｔ％であるか、またはそれ未満）。いくつかの態様において、スルホン酸が硝酸イオン（例えば、本願の他所に記載されている量のいずれかで）および少なくとも１つの追加の追加的な酸（例えば、硫酸および／またはリン酸。例えば、本願の他所に記載されている量のいずれかで）との組み合わせで用いられるときに、浸出溶液中のスルホン酸（単数または複数）の合計量は約２５ｗｔ％未満である（あるいは約２４ｗｔ％未満、約２３ｗｔ％未満、約２２ｗｔ％未満、約２１ｗｔ％未満、約２０ｗｔ％未満、約１５ｗｔ％未満、約１０ｗｔ％未満、および／またはわずか約５ｗｔ％であるか、わずか約２ｗｔ％であるか、わずか約１ｗｔ％であるか、わずか約０．１ｗｔ％であるか、もしくはそれ未満）。
【００５６】
ある種の態様において、浸出溶液中のアルカンスルホン酸の合計量は少なくとも約５０ｗｔ％、少なくとも約７５ｗｔ％、少なくとも約８０ｗｔ％、少なくとも約８５ｗｔ％、少なくとも約９０ｗｔ％、少なくとも約９５ｗｔ％、少なくとも約９７ｗｔ％、または少なくとも約９８ｗｔ％である。いくつかの態様において、浸出溶液中のアルカンスルホン酸の合計量は約９９ｗｔ％未満かもしくはそれに等しいか、約９８ｗｔ％未満かもしくはそれに等しいか、約９５ｗｔ％未満かもしくはそれに等しいか、約９０ｗｔ％未満かもしくはそれに等しいか、または約８５ｗｔ％未満かもしくはそれに等しい。いくつかの態様においては、アルカンスルホン酸（単数または複数）のより低量が用いられ得る。例えば、いくつかの態様において、浸出溶液中のアルカンスルホン酸の合計量は約２５ｗｔ％未満、約２４ｗｔ％未満、約２３ｗｔ％未満、約２２ｗｔ％未満、約２１ｗｔ％未満、約２０ｗｔ％未満、約１５ｗｔ％未満、または約１０ｗｔ％未満である（および／あるいは、いくつかの態様においてはわずか約５ｗｔ％であるか、わずか約２ｗｔ％であるか、わずか約１ｗｔ％であるか、わずか約０．１ｗｔ％であるか、またはそれ未満）。いくつかの態様において、アルカンスルホン酸が硝酸イオン（例えば、本願の他所に記載されている量のいずれかで）および少なくとも１つの追加の追加的な酸（例えば、硫酸および／またはリン酸。例えば、本願の他所に記載されている量のいずれかで）との組み合わせで用いられるときに、浸出溶液中のアルカンスルホン酸（単数または複数）の合計量は約２５ｗｔ％未満である（あるいは約２４ｗｔ％未満、約２３ｗｔ％未満、約２２ｗｔ％未満、約２１ｗｔ％未満、約２０ｗｔ％未満、約１５ｗｔ％未満、約１０ｗｔ％未満、および／またはわずか約５ｗｔ％であるか、わずか約２ｗｔ％であるか、わずか約１ｗｔ％であるか、わずか約０．１ｗｔ％であるか、もしくはそれ未満）。
【００５７】
ある種の態様において、浸出溶液中のメタンスルホン酸の合計量は少なくとも約５０ｗｔ％、少なくとも約７５ｗｔ％、少なくとも約８０ｗｔ％、少なくとも約８５ｗｔ％、少なくとも約９０ｗｔ％、少なくとも約９５ｗｔ％、少なくとも約９７ｗｔ％、または少なくとも約９８ｗｔ％である。いくつかの態様において、浸出溶液中のメタンスルホン酸の合計量は約９９ｗｔ％未満かもしくはそれに等しいか、約９８ｗｔ％未満かもしくはそれに等しいか、約９５ｗｔ％未満かもしくはそれに等しいか、約９０ｗｔ％未満かもしくはそれに等しいか、または約８５ｗｔ％未満かもしくはそれに等しい。いくつかの態様においては、メタンスルホン酸のより低い量が用いられ得る。例えば、いくつかの態様において、浸出溶液中のメタンスルホン酸の合計量は約２５ｗｔ％未満、約２４ｗｔ％未満、約２３ｗｔ％未満、約２２ｗｔ％未満、約２１ｗｔ％未満、約２０ｗｔ％未満、約１５ｗｔ％未満、または約１０ｗｔ％未満である（および／あるいは、いくつかの態様においてはわずか約５ｗｔ％であるか、わずか約２ｗｔ％であるか、わずか約１ｗｔ％であるか、わずか約０．１ｗｔ％であるか、またはそれ未満）。いくつかの態様において、メタンスルホン酸が硝酸イオン（例えば、本願の他所に記載されている量のいずれかで）および少なくとも１つの追加の追加的な酸（例えば、硫酸および／またはリン酸。例えば、本願の他所に記載されている量のいずれかで）との組み合わせで用いられるときに、浸出溶液中のメタンスルホン酸の合計量は約２５ｗｔ％未満である（あるいは約２４ｗｔ％未満、約２３ｗｔ％未満、約２２ｗｔ％未満、約２１ｗｔ％未満、約２０ｗｔ％未満、約１５ｗｔ％未満、約１０ｗｔ％未満、および／またはわずか約５ｗｔ％であるか、わずか約２ｗｔ％であるか、わずか約１ｗｔ％であるか、わずか約０．１ｗｔ％であるか、もしくはそれ未満）。
【００５８】
ある種の態様において、浸出溶液は、硝酸イオン（例えば、硝酸および／または硝酸ではない硝酸イオンのソース）、少なくとも１つのスルホン酸、および少なくとも１つの追加の（非スルホン酸の）追加的な酸（例えば、硫酸および／またはリン酸）を含む。いくつかのかかる態様において、混合物中の硝酸イオンの量は、約１０ｗｔ％未満かもしくはそれに等しいか、約９ｗｔ％未満かもしくはそれに等しいか、約８ｗｔ％未満かもしくはそれに等しいか、約７ｗｔ％未満かもしくはそれに等しいか、約６ｗｔ％未満かもしくはそれに等しいか、約５ｗｔ％未満かもしくはそれに等しいか、約４ｗｔ％未満かもしくはそれに等しいか、約３ｗｔ％未満かもしくはそれに等しいか、約２ｗｔ％未満かもしくはそれに等しいか、約１ｗｔ％未満かもしくはそれに等しいか、またはそれ未満、および／あるいはわずか約４ｗｔ％であるか、わずか約３ｗｔ％であるか、わずか約２ｗｔ％であるか、わずか約１ｗｔ％であるか、わずか約０．５ｗｔ％であるか、わずか約０．１ｗｔ％であるか、わずか約０．０７ｗｔ％であるか、わずか約０．０５ｗｔ％であるか、わずか約０．０２ｗｔ％であるか、わずか約０．０１ｗｔ％であるか、またはそれ未満である。いくつかのかかる態様において、浸出溶液中のスルホン酸（例えば、単独のまたは組み合わせでの、メタンスルホン酸および／またはいずれかの他のスルホン酸）の合計量は約２５ｗｔ％未満、約２４ｗｔ％未満、約２３ｗｔ％未満、約２２ｗｔ％未満、約２１ｗｔ％未満、約２０ｗｔ％未満、約１５ｗｔ％未満、または約１０ｗｔ％未満である（および／あるいは、いくつかの態様においてはわずか約５ｗｔ％であるか、わずか約２ｗｔ％であるか、わずか約１ｗｔ％であるか、わずか約０．１ｗｔ％であるか、またはそれ未満）。いくつかの態様において、少なくとも１つの追加の（非スルホン酸の）追加的な酸の合計量は、少なくとも約５０ｗｔ％、少なくとも約６５ｗｔ％、少なくとも約７０ｗｔ％、少なくとも約７５ｗｔ％、少なくとも約８０ｗｔ％、少なくとも約８５ｗｔ％、少なくとも約９０ｗｔ％、少なくとも約９５ｗｔ％、少なくとも約９７ｗｔ％、少なくとも約９８ｗｔ％、および／あるいは約９９ｗｔ％未満かもしくはそれに等しいか、約９８ｗｔ％未満かもしくはそれに等しいか、約９５ｗｔ％未満かもしくはそれに等しいか、約９０ｗｔ％未満かもしくはそれに等しいか、約８５ｗｔ％未満かもしくはそれに等しいか、約８０ｗｔ％未満かもしくはそれに等しいか、または約７５ｗｔ％未満かもしくはそれに等しい。
【００５９】
いくつかの態様において、貴金属含有材料から溶解した貴金属（単数または複数）の量の比は、貴金属含有材料から溶解した卑材料（base material）の量と比較して比較的大きくあり得る。つまり、いくつかの態様において、浸出溶液は非貴金属（単数または複数）と相対的に貴金属（単数または複数）を選択的に溶解し得る。例えば、いくつかの態様において、貴金属含有材料から溶解した金の量対貴金属含有材料から溶解した卑金属（単数または複数）の量の重量比は、少なくとも約５：１、少なくとも約１０：１、少なくとも約２５：１、少なくとも約５０：１、少なくとも約１００：１であり得る（および／または、いくつかの態様においては最大で１０００：１、最大で１０，０００：１、もしくはそれを上回る）。いくつかの態様において、貴金属含有材料から溶解した銀の量対貴金属含有材料から溶解した卑金属（単数または複数）の量の重量比は、少なくとも約５：１、少なくとも約１０：１、少なくとも約２５：１、少なくとも約５０：１、少なくとも約１００：１であり得る（および／または、いくつかの態様においては最大で１０００：１、最大で１０，０００：１、もしくはそれを上回る）。いくつかの態様において、貴金属含有材料から溶解したパラジウムの量対貴金属含有材料から溶解した卑金属（単数または複数）の量の重量比は、少なくとも約５：１、少なくとも約１０：１、少なくとも約２５：１、少なくとも約５０：１、少なくとも約１００：１であり得る（および／または、いくつかの態様においては最大で１０００：１、最大で１０，０００：１、もしくはそれを上回る）。いくつかの態様において、貴金属含有材料から溶解した白金の量対貴金属含有材料から溶解した卑金属（単数または複数）の量の重量比は、少なくとも約５：１、少なくとも約１０：１、少なくとも約２５：１、少なくとも約５０：１、少なくとも約１００：１であり得る（および／または、いくつかの態様においては最大で１０００：１、最大で１０，０００：１、もしくはそれを上回る）。いくつかの態様において、貴金属含有材料から溶解した金および銀の組み合わせられた量対貴金属含有材料から溶解した卑金属（単数または複数）の量の重量比は、少なくとも約５：１、少なくとも約１０：１、少なくとも約２５：１、少なくとも約５０：１、少なくとも約１００：１であり得る（および／または、いくつかの態様においては最大で１０００：１、最大で１０，０００：１、もしくはそれを上回る）。いくつかの態様において、貴金属含有材料から溶解した非金非銀の貴金属（単数または複数）の量対貴金属含有材料から溶解した卑金属（単数または複数）の量の重量比は、少なくとも約５：１、少なくとも約１０：１、少なくとも約２５：１、少なくとも約５０：１、少なくとも約１００：１であり得る（および／または、いくつかの態様においては最大で１０００：１、最大で１０，０００：１、もしくはそれを上回る）。いくつかの態様において、貴金属含有材料から溶解した白金およびパラジウムの組み合わせられた量対貴金属含有材料から溶解した卑金属（単数または複数）の量の重量比は、少なくとも約５：１、少なくとも約１０：１、少なくとも約２５：１、少なくとも約５０：１、少なくと��約１００：１であり得る（および／または、いくつかの態様においては最大で１０００：１、最大で１０，０００：１、もしくはそれを上回る）。いくつかの態様において、貴金属含有材料から溶解した金、銀、白金、およびパラジウムの組み合わせられた量対貴金属含有材料から溶解した卑金属（単数または複数）の量の重量比は、少なくとも約５：１、少なくとも約１０：１、少なくとも約２５：１、少なくとも約５０：１、少なくとも約１００：１であり得る（および／または、いくつかの態様においては最大で１０００：１、最大で１０，０００：１、もしくはそれを上回る）。
【００６０】
いくつかの態様において、貴金属含有材料は、少なくとも１つの卑金属を含む基材材料上に貴金属（単数または複数）を含むコーティングを含む。例えば、図６Ａを参照して、貴金属含有材料６００はコーティング６０２（これは、貴金属（単数または複数）と、いくつかの態様においては追加の金属とを含有し得る）および基材６０４（これは少なくとも１つの卑金属を包含し得る）を含む。貴金属含有材料６００中の貴金属（単数または複数）は、（例えば、浸出容器６０６内で）本願に記載される酸性混合物のいずれかに対して貴金属含有材料６００を暴露することによって取り出され得る。いくつかのかかる態様において、（任意に、他の追加的な酸（単数または複数）との組み合わせで）硫酸と硝酸イオン（例えば、硝酸および／または硝酸ではない硝酸イオンのソース）とを含むかまたはリン酸と硝酸イオンとを含むかまたはスルホン酸と硝酸イオンとを含む混合物は、貴金属（単数または複数）の少なくとも一部分を溶解し、その結果、溶解されるコーティングの質量対溶解される基材材料の質量の比は、少なくとも約５：１、少なくとも約１０：１、少なくとも約２５：１、少なくとも約５０：１、または少なくとも約１００：１である（および／あるいは、いくつかの態様においては最大で１０００：１、最大で１０，０００：１、またはそれを上回る）。図６Ｂを参照して、例えば、貴金属含有材料６００が処理された後に、ある種の態様に従って、コーティング６０２中の材料は浸出溶液中に溶解され、基材材料６０４は実質的に未溶解のままである。
【００６１】
いくつかの態様において、貴金属含有材料は、貴金属（単数または複数）を含むメッキと少なくとも１つの卑金属を含む基材とを含む。いくつかのかかる態様において、浸出溶液（例えば、上で挙げられている浸出溶液のいずれか）は貴金属（単数または複数）を溶解し、その結果、溶解されるメッキの質量対溶解される基材材料の質量の比は少なくとも約５：１、少なくとも約１０：１、少なくとも約２５：１、少なくとも約５０：１、または少なくとも約１００：１である（および／あるいは、いくつかの態様においては最大で１０００：１、最大で１０，０００：１、またはそれを上回る）。いくつかの態様において、貴金属含有材料は、貴金属（単数または複数）を含むフィリングと少なくとも１つの卑金属を含む基材とを含む。いくつかのかかる態様において、浸出溶液（例えば、上で挙げられている浸出溶液のいずれか）は貴金属（単数または複数）を溶解し、その結果、溶解されるフィリングの質量対溶解される基材材料の質量の比は、少なくとも約５：１、少なくとも約１０：１、少なくとも約２５：１、少なくとも約５０：１、または少なくとも約１００：１である（および／あるいは、いくつかの態様においては最大で１０００：１、最大で１０，０００：１、またはそれを上回る）。
【００６２】
いずれかの特定の理論によって拘束されることを希望しないが、卑金属（単数または複数）と相対的に貴金属（単数または複数）の取り出しの選択性は、浸出溶液のコンポーネントとしての比較的濃い追加的な酸（および、ＮＯｘ化合物の生成を抑制するために十分に低い硝酸イオン（例えば、硝酸および／または硝酸ではない硝酸イオンのソース）の濃度）の使用が原因で達成されるということが考えられる。ある種のケースにおいては、卑金属は濃酸によって（例えば、卑金属酸化物の生成によって）不動態化され得、一方で、貴金属（単数または複数）は混合物中に溶解されるということが考えられる。
【００６３】
驚くべきことに、ある種の態様に従って、貴金属（単数または複数）と合金化されている卑金属は浸出溶液中になお溶解され、同時に、基材の卑金属は実質的に保存される。例えば、いくつかの態様においては、銅母材材料上に銀および酸化カドミウムのコーティングを含有する材料が酸混合物に対して暴露され得る。いくつかのかかる態様において、カドミウムおよび銀は浸出溶液中に溶解され、一方で銅母材材料は実質的に溶解されない。別の例として、いくつかのカラットゴールドフィリングされた品において、Ａｕの４０％が卑金属（例えば、Ｃｕ、Ｎｉ、Ｆｅなど）の６０％と合金化され、Ｃｕ−Ｚｎ基材上に適用される。ある種の態様において、本願に記載される酸混合物のある種のものに対してそれらの成形品を暴露することはコーティング中の金および卑金属の溶解をもたらすが、Ｃｕ−Ｚｎ基材の溶解をもたらさない。
【００６４】
貴金属含有材料が電解槽の一部として用いられるある種の態様に従って、濃酸の上で挙げられている割合の使用は、コーティングの貴金属（単数または複数）および卑金属（例えば、カラットゴールドフィリングの卑金属、銀−酸化カドミウムコーティングのカドミウムなど）が浸出溶液中に溶解されるが、コーティングの溶解が終わるとすぐに、卑金属基材は溶液中に実質的に溶解せず、槽内の電流は実質的にゼロまで落ちるという意外な発見につながった。いくつかのかかる態様において、貴金属（単数または複数）は浸出溶液中に溶解され、爾後に回収され得、一方で、卑金属基材はプロセスによって実質的に損なわれない（ゆえに、別個に回収され得る）。
【００６５】
回収される貴金属（単数または複数）は、卑金属（単数または複数）材料から例えば金属形態で少なくとも部分的に分離され得る。いくつかの態様において、プロセスから回収される貴金属（単数または複数）は高純度で回収される（例えば、非貴金属の金属と相対的に少なくとも約９０ｗｔ％、少なくとも約９５ｗｔ％、少なくとも約９９ｗｔ％、または少なくとも約９９．９ｗｔ％の純度を有する）。
【００６６】
ある種の態様に従って、金属金（例えば、高純度金属金）は、金、任意に銀、任意にパラジウム、任意に白金、および任意に卑金属（単数または複数）のある程度の量が溶解された浸出溶液から回収され得る。いくつかの態様において、金属（単数または複数）の残りからの金の分離は浸出溶液（濃酸を含有する）を水によって希釈することによって起こる。いくつかの態様において、金は、固体の金が混合物中に析出させられるように水と金含有溶液とを組み合わせて混合物を生成することによって、金含有溶液から回収され得る。例えば、いくつかの態様において、溶液が水の過剰量と混合されるときに、銀および／または卑金属（単数または複数）は溶解したままであり、一方で、金は析出させられる（例えば、純粋なまたは実質的に純粋な金属粉末の形態で）。いくつかの態様に従って、金は、例えば濾過によって、希浸出溶液および金属の残りから分離され得る。金取り出しが電流を貴金属含有材料に通すことによって実施されるいくつかの態様において、金は、電流が流されるカソード上に少なくとも部分的に析出させられ得る。
【００６７】
（金、白金、および／もしくはパラジウムとの組み合わせで、または単独でどちらかで）銀が存在するある種の態様において、銀は、例えば、塩化物イオンの追加、還元剤の追加、塩基の追加、電解採取、またはセメンテーションを包含するがこれに限定されないいくつもの方法のいずれかによって回収され得る。ある種の態様において、銀は、銅による銀のセメンテーションによって回収され得る。いくつかの態様において、溶解した銀は析出させられ得る（例えば、元素銀としておよび／または固体の銀塩として）。いくつかのかかる態様において、析出した銀は、浸出溶液および／または他の金属から少なくとも部分的に分離され得る。例えば、析出した銀は浸出溶液および／または他の金属から濾別され得る。ある種の態様においては、ギ酸塩（例えばギ酸ナトリウム）が還元剤として用いられ得る。いくつかの態様においては、塩基（例えば水酸化ナトリウム）が溶液に追加され得る。塩基の追加は銀含有固体の生成を引き起こし得る（例えば、酸化銀の形態で）。いくつかの態様において、銀含有固体（例えば、酸化銀）は回収され得、銀含有固体中の銀が少なくとも部分的に抽出され得る（例えば、製錬による）。銀が電流を用いて銀含有材料から少なくとも部分的に溶解されるいくつかの態様において、銀は電流が流されるカソード上に回収され得る。
【００６８】
いくつかの態様において、銀は、塩化物イオンを追加することによって（例えば、塩酸、塩化ナトリウム、または塩化物イオンのいずれかの他の好適なソースを追加することによって）析出させられ得る。いくつかのかかる態様において、銀は塩化銀として析出させられ得る。いくつかのかかる態様において、固体塩化銀は、塩化物イオンとの固体化合物を生成しない他の溶解した金属（例えばカドミウム）から少なくとも部分的に分離され得る。ある種の態様に従って、塩化銀は、種々の方法のいずれかを用いて（例えば、水酸化物および／もしくはグルコースの追加によって、または水素化ホウ素ナトリウムとの相互作用によって）さらに金属銀に変換され得る。
【００６９】
銀は、他の方法を用いて金属銀としてもまた選択的に析出させられ得る。例えば、いくつかの態様において、金属銀は、増大したｐＨ（例えば、約１．５および約４の間のｐＨ）でギ酸ナトリウムを追加することによって析出させられ得、これは高純度の銀を生じ得る。いくつかの態様において、金属銀は還元剤を追加することによって析出させられ得る。例えば、ヒドラジン、ヒドロキノン、および／またはアスコルビン酸などの還元剤が、溶解した銀の溶液に追加され得る。
【００７０】
多くの従来の操作においては、水による濃酸の希釈は非常に危険なプロセスであり、ＮＯｘ化合物および／または熱い腐食性の酸の大量の蒸気が発生するということが注目される。本願に記載されるある種の態様に従う酸の希釈は、仕込まれた浸出溶液が脱イオン（ＤＩ）水の過剰量にゆっくり追加されるときには、危険な蒸気およびガスの発生なしに安全に達成され得るということが発見された。いくつかの態様において、水対濃酸溶液の重量割合は３：１、またはより高くあり得る（かつ、いくつかの態様においては、３：１から５：１よりも下までであり得る）。ある種の態様において、水対濃酸溶液の重量割合は５：１、またはより高くあり得る（かつ、いくつかの態様においては、５：１から１０：１よりも下までであり得る）。ある種の態様において、水対濃酸溶液の重量割合は１０：１、またはより高くあり得る。ある種の態様に従って、濃酸溶液は、それが追加されながら水の過剰体積中において急速に撹拌される。この操作の結果として、金が実質的に純粋な金属粉末の形態で析出させられ得、例えば固液分離技術のいずれかの型を用いて溶液から回収され得る。爾後に、スクラップ銅が浸出溶液に追加され得、銀がガルバニック置換（セメンテーション）によって回収され得る。
【００７１】
本願に記載される方法のある種のものは、銀と酸化カドミウムとを含む材料から銀を回収するために用いられ得る。例えば、いくつかの態様において、銀は、混合物（例えば、本願に記載される混合物のいずれか、例えば硫酸および硝酸イオンを含む混合物からリン酸および硝酸イオンを含む混合物、または本願に記載される他の混合物のいずれか）に対して、銀と酸化カドミウムとを含む材料を暴露することによって回収され、その結果、銀は混合物によって溶解される。いくつかの態様において、銀が回収される材料は、銅母材材料上にコーティングまたは別様に配置された銀および酸化カドミウム（例えば、Ａｇ−ＣｄＯ合金）を含む。多くの場合に、かかる材料は例えばリレー接点、スイッチ、プロファイル、接片、および同類に用いられる。いくつかの態様において、銀−酸化カドミウム材料は浸出溶液中に溶解され、銀は別個に回収され、銅母材は浸出溶液によって実質的に腐食されない。かかるやり方で、製錬などの従来の方法によっては（例えば、カドミウムの融解によって引き起こされる危険が原因で）一般的に容易にリサイクルされ得ない銅母材材料上の銀−酸化カドミウムが、比較的容易にリサイクルされ得る。
【００７２】
いくつかの態様において、銀は、銀とタングステンとを含有する材料から回収され得る。例えば、いくつかの態様において、銀は、混合物（例えば、本願に記載される混合物のいずれか、例えば硫酸および硝酸イオンを含む混合物からリン酸および硝酸イオンを含む混合物、または本願に記載される他の混合物のいずれか）に対して、銀とタングステンとを含む材料を暴露することによって回収され、その結果、銀は混合物によって溶解される。過去に、銀とタングステンとを含有するスクラップおよび／または他の材料からの銀の回収は、タングステンの非常に高い融解温度ゆえに、製錬などの従来の方法を用いては一般的に商業的に実現可能ではなかった。加えて、銀を溶解するための（例えば、５０ｗｔ％または５０ｖｏｌ％硝酸を含有する溶液などの）従来の浸出溶液の使用は、タングステンの酸化および酸化タングステンの生成につながり得る。加えて、かかる方法においては硝酸の大量がタングステンの酸化のために消費され得、一般的に、銀は全体的には溶解されない。驚くべきことに、本願に記載される態様のある種のものに従って調合された浸出溶液は、タングステンの酸化につながらない。加えて、いくつかの態様において、銀は選択的に溶解され、溶液から回収され、タングステン残渣を残す。
【００７３】
ある種の態様は、貴金属含有材料から貴金属（単数または複数）を回収するために用いられる本発明のシステムおよび装置に関する。いくつかの態様において、システムは、ベッセル内に配置された電気絶縁性および／または電気伝導性材料から作られた回動可能な容器を含む。ベッセルは、ある種の態様において、約２未満（または約１未満、約０．５未満、もしくは約０未満）のｐＨを有する液を含有するように構成され得る。
【００７４】
いくつかのかかる態様において、システムは、電気伝導性の経路を例えば電流のソースから回動可能な容器の内部まで含む。いくつかの態様において、電気伝導性の経路は、貴金属含有材料が回動可能な容器内に含有されたときに、容器が回動させられるときに電気伝導性の経路が貴金属含有材料と電気的連通したままであるように構成され得る。
【００７５】
いくつかの態様において、電気伝導性の経路は電気伝導性の回動可能な容器との接触をし得、回動可能な容器が回動させられるときには、電気が経路を通って、電気伝導性の回動可能な容器を通って、貴金属含有材料（および特に貴金属含有材料中の貴金属（単数または複数））まで流され得る。かかる配設が用いられるシステムの限定しない例が図８〜９に示されている。
【００７６】
いくつかの態様において、電気伝導性の経路は金属リードなどの電気伝導性のリードを含む。電気伝導性のリードは、容器が回動させられるときに、電気伝導性のリードが貴金属含有材料（および、いくつかのかかるケースにおいては貴金属含有材料中の貴金属（単数または複数））との接触をしたままであるように、回動可能な容器内に挿入され、配置され得る。操作の間に、貴金属含有材料は回動可能な容器（例えば、バレルなどの円筒容器）内に置かれ得、電気伝導性のリード（単数または複数）（これは、例えばチタン、いずれかの他の耐腐食性の伝導性材料、またはいずれかの他の材料から作られ得る）が、それらが回動可能な容器および／または回動可能な容器内の貴金属含有材料との接触をするように挿入され得る。いくつかの態様において、伝導性のリードは、それらが連続して貴金属含有材料（これは回動可能な容器の回動ゆえに動き得る）との電気的接触をしたままであるように配置され得、その結果、実質的に全ての貴金属含有材料が電気伝導性のリードとの電気的接触をしたままである。リードは直流電流ソースの正極に接続され得、かかるやり方で、貴金属含有材料は電極（例えば、アノード）としての用をなす。かかる配設が用いられるシステムの限定しない例が図７に示されている。
【００７７】
電流が貴金属（単数または複数）を少なくとも部分的に取り出すために用いられるある種の態様において、他の電極（例えば、カソード）は例えばステンレス鋼などのいずれかの耐腐食性の伝導性材料から作られ得、浸出反応器の内側に（例えば、回動可能な容器に近く）置かれ得る。貴金属含有材料は回動可能な容器内に置かれ得る。それから、回動可能な容器は密閉され、浸出反応器内の浸出溶液中に浸漬され得る。いくつかの態様においては、電流が実質的にゼロまで落ちるとすぐに、浸出溶液が反応器から外に圧送され得、いくつかのかかる態様においては、リンス水が反応器内に圧送され得る。回動可能な容器は、貴金属含有材料が浸出溶液の残渣をリンスされ得るように、電流がかけられることありまたはなしに回動させられ得る。いくつかの態様において、それからリンス水は反応器から外に流され得る。このポイントにおいて、浸出反応器のカバーが引き上げられ得、処置された貴金属含有材料が取り出され得る。有利には、ある種の態様に従って、濃酸との人体接触は避けられ得、浸出プロセスを用いることを安全にする。
【００７８】
ここで、銀含有材料からの銀の回収のための例示的なプロセスが記載される。例示的なプロセスは３つの主なパートを含む：浸出、希釈、およびセメンテーション。浸出段階の間に、銀含有品は銀含有表面が溶液との直接的接触をするように浸出溶液によって処置され、かかる様式で、金属銀は選択的に浸出溶液中に溶解され、卑金属から作られている残りの品から分離され得る。このプロセスに従ってすでに上首尾に処置された材料の例は、銀メッキされた銅ワイヤ（例えば、最大で銀の５ｗｔ％、残部は銅）、銀フィリングされた銅−亜鉛穿孔テープ（例えば、最大で銀の２５ｗｔ％、残部は銅−亜鉛合金）、銀−酸化カドミウムフィリングされた銅プレート（例えば、純粋な銅プレート上の最大で９０ｗｔ％銀、最大で２５％酸化カドミウムフィリング）、銀およびタングステン含有ペレット（銀の４０〜４５ｗｔ％、残部はタングステンおよびいくつかの卑金属である）を包含する。最後のケースにおいては、ペレットは、浸出溶液の作用に対して暴露される前に粉末にされる。
【００７９】
ある種の態様に従って、銀および浸出溶液の相対量は、例えば溶液が約５５℃であるときに、最大で溶液の１リットルあたり銀の６０ｇであり得る。いくつかの態様に従って、より大量の銀が溶解される場合には、硫酸銀の白色析出物が現れ得る。析出物を溶解するためには、より多くの浸出溶液が追加、加熱、および撹拌され得る。いくつかの態様において、溶液の温度は約５５℃から約１００℃である（例えば、約５５℃から約８０℃）。
【００８０】
いくつかの態様においては、銀含有材料からの銀の一部分が溶解され、爾後に浸出溶液中に（例えば、硫酸銀として）析出させられた後に、追加の追加的な酸（例えば、追加の硫酸）が浸出溶液に追加され得る。追加的な硫酸の追加は、銀塩の生成によって消費された酸を補充するために用いられ得る。それゆえに、いくつかのかかる態様において、溶解した銀が析出するにつれて、硫酸が追加されると、銀含有材料中の未溶解の金属の新たな部分が溶解され得る。いくつかのかかる態様において、浸出プロセスは、追加の追加的な酸が浸出溶液に追加されなかった場合に可能であろうよりもかなり長い連続した期間実施され得る。いくつかの態様において、固体の銀塩（例えば、硫酸銀）は浸出溶液から例えば濾過によって分離され得る。硫酸銀が生成される（例えば、硫酸が追加的な酸として用いられるとき）いくつかの態様において、硫酸銀は、酸化銀を生成するために反応させられ得る。硫酸銀からの酸化銀の生成は、例えば塩基（例えば水酸化ナトリウム）を硫酸銀含有液に追加することによって達成され得る。いくつかの態様において、酸化銀は金属銀に変換され得る。酸化銀からの金属銀の生成は例えば製錬によって達成され得る。
【００８１】
いくつかの態様において、浸出溶液中の銀含有固体（例えば、硫酸銀などの銀析出物）の生成は、他の金属から銀を分離することに有益であり得る。例えば、いくつかの態様においては、銀含有材料上のコーティングが卑金属を含有し得る（例えば、銀に加えて）。いくつかのかかる態様において、コーティング中の卑金属は浸出溶液中に可溶性であり得、銀は浸出溶液中において少なくとも部分的に不溶性であり得る（それゆえに、浸出溶液中において析出物を生成し得る）。いくつかのかかる態様においては、銀が析出する間に、卑金属（例えば、カドミウム）は浸出溶液中に溶解したままである。いくつかのかかる態様において、銀含有析出物は、例えば濾過またはいずれかの他の好適な固液分離プロセスによって、卑金属（例えば、カドミウム）から少なくとも部分的に分離され得る。いくつかのかかる態様において、銀は実質的に純粋な形態で回収され得る。
【００８２】
いくつかの態様においては（例えば、電流が銀の取り出しの間の銀含有材料に流されるある種の態様においては）、銀塩（例えば、硫酸銀）が浸出溶液中に初期に包含され得る（例えば、最大で銀塩の飽和限度までの量で）。いくつかの態様において、銀含有材料および第２の電極にかけられる電圧は、比較的低く、例えば約５Ｖまたはそれよりも低くに、約２Ｖまたはそれよりも低くに保たれる。いくつかのかかる態様において、銀は第２の電極（これは電気化学セルのカソードであり得る）上に堆積するであろう。いくつかのかかる態様において、銀含有材料から溶解した銀は、第２の電極上に堆積した銀を補充するであろう。いくつかの態様においては、ストリッピングプロセスの終わりに、銀のある程度の量は浸出溶液中に溶解したままである。いくつかの態様において、プロセスの間にメッキ除去された銀は第２の電極から回収され得る。
【００８３】
ある種の態様（金の比較的大量が溶解されるある種の態様を包含する）においては、金析出物（例えば、暗褐色の金析出物）が浸出溶液中に現れ得る。いくつかの態様において、析出物は蓄積し、濾過またはいずれかの他の好適な固液分離技術を用いて浸出溶液から分離され得る。ある種の態様に従って、他の金属が金と共に浸出溶液中に溶解されていない場合には、ストリッピングプロセスは比較的長い連続した期間操作され得る。いくつかのかかるケースにおいては、浸出溶液を補充することは、元の浸出溶液のある程度が浸出溶液容器から漏出しない限りは必要とされない。他の金属（例えば、卑金属ならびに／または銀、パラジウム、および／もしくは白金）が金と一緒に浸出溶液中に溶解されるいくつかの態様においては、浸出溶液の希釈および固体の金の分離は、浸出溶液中に溶解した他の金属（単数または複数）の濃度（例えば、卑金属ならびに／または銀、パラジウム、および／もしくは白金）が浸出溶液中におけるその飽和レベルを超過する前に実施され得る。いくつかのかかる態様においては、非金金属の不溶性の塩との、固体の金の混合が避けられ得、これは金が精製される程度を向上させ得る。
【００８４】
いくつかの態様において、溶液の再循環はプロセスを速める。ある種の態様に従って、シャドーイングを防ぐために、貴金属含有品は戦略的に配設され得る。例えば、いくつかの態様において、貴金属含有品は複数の棚板上に一層で（重なり合うことなしに）置かれ得る。いくつかのかかる態様において、浸出溶液は貴金属含有品の周りに循環させられ得る。かかる配設は例えば図１に図解されている。図１においては、貴金属含有品１０１が容器１０３内に位置し、これは浸出溶液を含有し得る。いくつかの態様においては、トレー１０２が貴金属含有品１０１を支持するために用いられる。いくつかの態様において、浸出溶液は、例えば浸出溶液を入口１０４から出口１０５を通って流すことによって、容器１０３内を循環させられ得る。
【００８５】
いくつかの態様において、貴金属含有品は容器内に置かれ得、浸出プロセスの途中で別の容器内に仕込まれ得、その結果、品は配置を変え、シャドーイングされたゾーンが暴露されるようになる。かかる配設は例えば図２に図解されている。図２においては、貴金属含有品２０１は第１の容器２０２内に位置し、これは第２の容器２０３内に位置する。いくつかの態様において、第１の容器は、（第２の容器２０３から第１の容器２０２内に、第１の容器２０２から第２の容器２０３に）浸出溶液が流され得る開口を有し得る。いくつかの態様において、浸出溶液は、例えば浸出溶液を入口２０４から出口２０５を通って流すことによって、容器２０２および／または容器２０３内を循環させられ得る。
【００８６】
いくつかの態様において、貴金属含有品は回動可能な容器（例えば、大きい低速回動バレル）内に置かれ得る。いくつかのかかる態様において、浸出溶液を循環させる必要はわずかしかないか、またはない。回動容器は、例えば、いくつもの商業的に入手可能なメッキバレルのいずれかに対応し得る。かかるプロセスの例が図３に示されている。図３においては、貴金属含有品３０１が回動可能な容器３０２内に位置している。回動可能な容器３０２は第２の容器３０３内に位置し得る。いくつかの態様において、回動可能な容器３０２は、浸出溶液が（第２の容器３０３から回動可能な容器３０２内に、回動可能な容器３０２から第２の容器３０３に）流され得る開口を有し得る。いくつかの態様において、浸出溶液は、例えば浸出溶液を第２の容器３０３の入口および／または出口を通って流すことによって、容器３０２および／または容器３０３内を循環させられ得る。いくつかの態様において、回動可能な容器３０２は（例えば、回動可能な容器３０２を矢印３０８の方向に動かすことによって）第２の容器３０３内に降ろされ得る。いくつかの態様において、回動可能な容器３０２は、例えば回動可能な容器３０２を矢印３０９の方向に動かすことによって、第２の容器３０３から引き上げられ得る（例えば、貴金属（単数または複数）を貴金属含有材料３０１から溶解した後に）。
【００８７】
貴金属含有材料を置く容器の型の選択は、処理されようとする貴金属含有材料の型の外見および／または他の品質に依存し得る。
【００８８】
図７は、回動可能な容器（例えば、バレル）が貴金属含有材料を収容するために用いられる、浸出システムの例示的な模式的イラストレーションである。図７においては、回動可能な容器７０３が浸出容器７０１内に置かれ、これは浸出溶液７０２によって少なくとも部分的に満たされ得る。回動可能な容器は容器７０１内の浸出溶液中に少なくとも部分的に（例えば、完全に）沈められ得る。貴金属含有材料７０４は回動可能な容器７０３内に仕込まれ得る。いくつかの態様において、回動可能な容器は電気絶縁性材料から作られる。ある種の態様において、アノードリード（例えば、チタンロッド）は、それらが貴金属含有材料７０４との接触をしたままであるように回動可能な容器７０３内に配置され得る。ある種の態様において、電気伝導性のリードは回動可能な容器内に（例えば、回動可能な容器の１つのまたは複数の側から）挿入され、バレルの内側において固定されないままであり、その結果、貴金属含有材料はリードとの接触をしたままである。リードはアノードに接続され得、その結果、貴金属含有品（これらは互いとの接触をし得る）とのリードの接触が貴金属含有材料をアノードとして働かせる。カソード７０６は容器７０１内に配置され得る（例えば、回動可能な容器７０３の外に）。いくつかの態様において、カソード７０６は、カソード７０６と回動可能な容器７０３との間の最短距離が１メートル未満、１０ｃｍ未満、または１ｃｍ未満であるように配置され得る。いくつかの態様において、電流ソース７０８（例えば、ＤＣソースまたはＡＣソース）は、それが（例えば、アノードリード７０５によって）カソード７０６および貴金属含有材料７０４との電気的接触をするように構成され得る。いくつかのかかる態様において、電流がアノードおよびカソードにかけられて、貴金属含有材料からの貴金属（単数または複数）の溶解を助け得る。いくつかの態様において、浸出容器７０１は入口７０７Ａおよび／または出口７０７Ｂを含む。入口７０７Ａおよび出口７０７Ｂは、人が浸出溶液および／またはリンス液を浸出反応器内および外へと循環させることを許し得る。
【００８９】
図８は、ある種の態様に従って回動可能な容器が貴金属含有材料を収容するために用いられる、浸出システムの別の例示的な模式的イラストレーションである。図８においては、回動可能な容器８０３が浸出容器８０１内に置かれ、これは浸出溶液８０２によって少なくとも部分的に満たされ得る。回動可能な容器は容器８０１内の浸出溶液中に少なくとも部分的に（例えば、完全に）沈められ得る。貴金属含有材料８０４は回動可能な容器８０３内に仕込まれ得る。カソード８０５は容器８０１内に（例えば、回動可能な容器８０３の外に）配置され得る。いくつかの態様において、カソード８０５は、カソード８０５と回動可能な容器８０３との間の最短距離が１メートル未満、１０ｃｍ未満、または１ｃｍ未満であるように配置され得る。いくつかの態様において、電流ソース８０８（例えば、ＤＣソースまたはＡＣソース）は、それがカソード８０５および貴金属含有材料８０４との電気的接触をするように構成され得る。いくつかのかかる態様において、回動可能な容器８０３は電気伝導性材料を含み得る。例えば、回動可能な容器８０３は電気伝導性材料（例えば、耐腐食性の伝導性材料）から作られ得、および／または回動可能な容器８０３は電気伝導性のライニング／インサート（例えば、耐腐食性の伝導性材料から作られる）を包含し得る。ある種の態様において、回動可能な容器８０３は電流ソースのアノードに接続され、回動可能な容器はそれ自体がアノードの一部としての用をなし得る。電流は、電気伝導性材料（これから、回動可能な容器の少なくとも一部分が作られている）によって回動可能な容器内の貴金属含有材料に流され得る。いくつかのかかる態様において、電流がアノードおよびカソードにかけられて、貴金属含有材料からの貴金属（単数または複数）の溶解を助け得る。いくつかの態様において、容器８０１は入口８０６Ａおよび／または出口８０６Ｂを含む。入口８０６Ａおよび出口８０６Ｂは、人が浸出溶液および／またはリンス液を浸出反応器内および外へと循環させることを許し得る。
【００９０】
図９は、ある種の態様に従って回動可能な容器が貴金属含有材料を収容するために用いられる、浸出システムの別の例示的な模式的イラストレーションである。図９においては、回動可能な容器９０４が容器９０１内に置かれ、これは浸出溶液９０３によって少なくとも部分的に満たされ得る。回動可能な容器は、容器９０１内の浸出溶液中に少なくとも部分的に（例えば、完全に）沈められ得る。貴金属含有材料９０５は回動可能な容器９０４内に仕込まれ得る。いくつかのかかる態様において、容器９０１は電気伝導性材料を含み得る。例えば、容器９０１は電気伝導性材料（例えば、耐腐食性の伝導性材料）から作られ得、および／または容器９０１は電気伝導性のライニング／インサート（例えば、耐腐食性の伝導性材料から作られる）を包含し得る。いくつかの態様において、容器９０１は電流ソースのカソードに接続され得、容器９０１はそれ自体がカソードの一部としての用をなし得る。同時に、容器９０１は浸出溶液を含有し得る。いくつかの態様においては、カソードプレート９０２が容器９０１内に配置され得る（例えば、回動可能な容器９０４の外側に）。例えば、カソードプレート９０２が容器９０１の内表面に取り付けられ得る。カソードプレート９０２はカソード表面積を増大させ得る。いくつかの態様において、カソードプレート９０２は、カソードプレート９０２と回動可能な容器９０４との間の最短距離が１メートル未満、１０ｃｍ未満、または１ｃｍ未満であるように配置され得る。いくつかのかかる態様において、回動可能な容器９０４は電気伝導性材料を含み得る。例えば、回動可能な容器９０４は電気伝導性材料（例えば、耐腐食性の伝導性材料）から作られ得、および／または回動可能な容器９０４は電気伝導性のライニング／インサート（例えば、耐腐食性の伝導性材料から作られる）を包含し得る。ある種の態様において、回動可能な容器９０４は電流ソースのアノードに接続され、回動可能な容器はそれ自体がアノードの一部としての用をなし得る。電流は、電気伝導性材料（これから、回動可能な容器の少なくとも一部分が作られている）によって回動可能な容器内の貴金属含有材料に流され得る。いくつかの態様において、電流ソース（例えば、ＤＣソースまたはＡＣソース）は、それがカソードプレート９０２および貴金属含有材料９０５との電気的接触をなすように構成され得る。いくつかのかかる態様においては、電流がアノードおよびカソードにかけられて、貴金属含有材料からの貴金属（単数または複数）の溶解を助け得る。いくつかの態様において、浸出容器９０１は入口９０６Ａおよび／または出口９０６Ｂを含む。入口９０６Ａおよび出口９０６Ｂは、人が浸出溶液および／またはリンス液を浸出反応器内および外へと循環させることを許し得る。
【００９１】
いくつかの態様において、回動可能な容器は開口（例えば、目打ち穴）をその壁に包含し得る。かかる開口を包含することによって、浸出流体は、浸出プロセスの間に、回動可能な容器内および外へと流され得る（かつ、いくつかのケースにおいてはその中で循環させられ得る）。
【００９２】
ある種の態様に従って、浸出溶液は、貴金属（単数または複数）の濃度が閾値まで上昇し、かつ一定のままであるときに、飽和している（貴金属（単数または複数）を仕込まれている）と見なされる。いくつかの態様においては、選択性銀電極が、溶液中の銀の濃度をモニターするために用いられ得る。加えて、溶液の伝導性および／または溶液の比重もまた制御パラメータとして用いられ得る。なぜなら、ひとたび溶液が銀などの貴金属（単数または複数）によって飽和になったら（恐らく、卑金属のある程度の若干の浸出ゆえに軽微に変わる）、これらのパラメータは非常にわずかしか（または全く）変わらないであろうからである。浸出プロセスの終わりは、例えば貴金属コーティングが視覚的に除去された時点における観察によってもまた決定され得る。いくつかの態様において、銀が銀塩の形態で蓄積するときには、溶液は、溶解した卑金属のイオンの濃度が閾値まで上昇し、かつ実質的に一定のままであるときに飽和していると見なされる。いくつかの態様において、選択性カドミウム電極は溶液中のカドミウムの濃度をモニターするために用いられ得る。浸出プロセスを終えた後に、回動可能な容器はリンス水中に浸漬され得る。それから、リンスされたメッキ除去された品はプロセスから取り出され得る。
【００９３】
浸出溶液は上に詳細に記載されているコンポーネントのいずれかを含有し得る。例えば、態様の１つのセットにおいて、浸出溶液は９８ｗｔ％硫酸の９０ｗｔ％および６８ｗｔ％硝酸の１０ｗｔ％を包含する。浸出溶液中の水の比較的低量は、銅、亜鉛、および／または他の基材金属が銀メッキの溶解の間に溶解しないであろうということを保証し得る。溶解した銀は次のように硝酸銀を生成し得る。
Ag + 2 HNO3 → AgNO3 + NO2 + H2O      [1]
【００９４】
硝酸銀は、硫酸銀を生成するように化学反応させられ、溶液中に蓄積し得る。一般的に、この溶液への水の追加は避けられるべきである。なぜなら、それは多くの場合にＮＯｘ化合物の激しい生成を伴うからである。溶液のある程度の蒸発が起こった場合には、硝酸イオン（例えば、硝酸および／または硝酸ではない硝酸イオンのソース）の追加がなされ得る。
【００９５】
二酸化窒素は水中に溶解し、空気からの酸素を消費し、そのため、ガス生成は観察されない：
4 NO2 + 2 H2O + O2 → 4 HNO3      [2]
【００９６】
硝酸銀は硫酸と相互作用し得、硫酸銀として浸出溶液中に蓄積し得る。硝酸イオン（例えば、硝酸および／または硝酸ではない硝酸イオンのソース）が遊離して、銀の新たな部分を溶解させ得る：
AgNO3 + H2SO4 = Ag2SO4 + HNO3      [3] 
【００９７】
アルカンスルホン酸が存在する場合には、硝酸銀は対応するアルカンスルホン酸の銀塩に変換され得る。例えば、メタンスルホン酸が酸混合物中に存在する場合に、硝酸銀は、
AgNO3 + CH3S(=O)2-OH = CH3S(=O)2-OAg + HNO3      [3a]
に従ってメタンスルホン酸銀の形態で蓄積し得る。
【００９８】
浸出溶液は高度に酸性であるので、ある種の態様に従って、密閉した浸出反応器内でプロセスを行うことが有利であり得る。
【００９９】
図４は、操作の例示的なシークエンスを略説する模式的イラストレーションである。図４においては、浸出溶液は、別個の浸出溶液調製容器４０１内においてコンポーネントを混合することによって調製され、その中で溶液は正しい温度まで加熱される。それから、貴金属含有材料が回動ドラム内に配置され得、これが浸出タンク４０２内に挿入される。浸出タンクのカバーは密閉され得、浸出溶液はタンク４０１からタンク４０２内に圧送され得る。それから、ある種の態様に従って、バレルが回動させられ得、浸出プロセスが開始し得る。浸出溶液のサンプルが、溶液の貴金属（単数または複数）濃度、伝導性、および／または比重をモニターするためにとられ得る。浸出プロセスが済んだときには、仕込まれた浸出溶液は、さらなる処置のために次のタンク４０４内に排液／圧送され得る。貴金属含有材料は、任意に浸出溶液の新しい部分と接触をさせられ、短期間（例えば、２〜３ｍｉｎ）の浸出に暴露されて、残留している貴金属（単数または複数）の小量を取り出し得る。このプロセスを終えた後に、軽微に仕込まれた浸出溶液はタンクから外に圧送され、次の浸出サイクルのために取っておかれ得る。タンクを開けることなしに、タンクはＤＩリンス水によって満たされ得、バレルは、処置された品をリンスするために数回転をなし得る。リンスの後に、リンス水はタンクから外に圧送され、直接的にリンス水のセメンテーション４０５に送られ得る。リンスの後に、タンクはＤＩリンス水の新たな部分によって満たされ得、これはリンス水タンク４０３内に貯蔵され得る。それから、浸出タンクのカバーが開けられ得、リンスされた処置された品は排出され得る。爾後に、貴金属含有材料の新たな部分がドラム内に仕込まれ、タンク内に挿入され、カバーされ得る。それから、軽微に仕込まれた浸出溶液は貴金属含有材料との接触をさせられ得る。浸出が済んだときには、材料はタンク４０３からのリンス水によってリンスされ得、これはそれからセメンテーションプロセスに送られ得る。それから、タンクは新しいＤＩ水によって２回目にリンスされ得、これはそれからリンス水タンク内などに貯蔵され得る。
【０１００】
一般的に、ある種の態様に従って、浸出時間はメッキの厚さに依存し、５ｍｉｎおよび６０ｍｉｎの間を要し得る。第２の浸出ステップは、いくつかの態様において、２〜３ｍｉｎであり得る。いくつかの態様において、それぞれのリンスプロセスは２〜３ｍｉｎを要し得る。
【０１０１】
仕込まれた浸出溶液はプロセスの次のステップとしてＤＩ水によって希釈され得る。ある種の態様において、ＤＩ水対浸出溶液の割合は約５：１から約２０：１であり得る。いくつかの態様において、ＤＩ水対浸出溶液の割合は約１０：１から約２０：１であり得る。希釈は、仕込まれた浸出溶液の小部分を水の全量に追加することによって、非常に注意深く達成され得る。いくつかの態様において、組み合わせられた流体は即座に激しく撹拌される。かかる様式で進むことによって、ＮＯｘ化合物の生成は避けられ得る。ある種の態様に従って、もたらされる溶液は温かく（例えば、約４０℃）、酸性ｐＨを有する（例えば、ｐＨ＝−０．０５）。いくつかの態様においては、冷水および／または氷が流体の温度を低下させるために用いられ得る。
【０１０２】
希釈後に、浸出溶液はセメンテーション反応器に転送され得る。ある種の態様においては、尿素が、希釈された浸出溶液に追加され得る。いくつかの態様に従って、尿素は、浸出プロセス後に残り得る未使用の硝酸イオンを中和するために追加され得る。ある種の態様において、尿素は、発泡（fuzzing）が実質的に止まるまで希釈された浸出溶液に追加される。セメンテーション反応器内において、浸出溶液は純粋な銅のスクラップ片と接触をしたままに残され得る。
【０１０３】
ある種の態様に従って、銅によるセメンテーションは金属銀を回収するための有利なやり方であり得る。なぜなら、これは実装することが簡単であり、銀の良好な選択性を提供するからである。スクラップ銅もまた一般的に容易に入手可能である。総合的な反応は：
2 Ag+ + Cu0 → 2 AgO + Cu2+      [4]
である。
【０１０４】
溶液を撹拌することはプロセスを加速させ得る。一般的に、スポンジ状の銀が溶液中に現れ、ある程度の銅が溶解されるであろう。いくつかの態様において、銅の各片は、一般的にスポンジ状の銀の容易な分離を保証するために十分に大きい。式４に従って、回収された銀のそれぞれの１部は、銅の約０．３部を要求する（重量による）。いくつかのかかる態様においては、硝酸イオンの存在ゆえに銅のある程度の溶解が起こるが、銅の消費は通常は回収される銀の重量の約１／３であるということが実験的に確立された。溶液中の銀の濃度が実質的にゼロまで落ちるときに（これは例えば塩化物イオン試験を用いて決定され得る）、セメンテーションは一般的に完全である。スポンジ状の銀は溶液から濾別され、ＤＩ水によってリンスされて銅イオンのコンタミネーションを除去し得、融解されてバーになり得る。銅によるセメンテーションは一般的に９８〜９９ｗｔ％の比較的純粋な銀を生ずるであろう。
【０１０５】
図１１は、スクラップ銅が銀含有溶液から金属銀を生ずるために用いられる、例示的なセメンテーションプロセスの模式的イラストレーションである。
【０１０６】
同じセメンテーションプロセスは、使用済みリンス水から溶解した銀を回収するためにもまた用いられ得る。使用済みリンス水中の銅の量は、一般的には主プロセスからの液中の銅の量未満である。なぜなら、リンス水はより酸性でないからである。
【０１０７】
代替的には、リンス水は、残留している銀イオンを捕集するために、イオン交換樹脂を含有する充填カラムを通って圧送され得る。
【０１０８】
セメンテーション後に、溶液は、溶解した銅と、それらが初期に貴金属含有材料中に存在した場合にはいくつかの若干の卑金属とを一般的に含有するであろう。使用済み溶液は廃水処置に転送され得る。銅を金属形態で回収することが好ましい場合には、それは鉄、亜鉛、アルミニウム、および同類などのいずれかの他のスクラップ金属を用いてセメンテーションされ得る。
【０１０９】
ある種の態様において、銀は銀と酸化カドミウム（ＣｄＯ）とを含む材料から回収され得る。ある種の態様に従って、材料がＡｇ−ＣｄＯコーティングを含有する場合には（これは、処置されたサンプルにおいては比較的厚かった）、アノードストリッピングを用いることによって反応速度を増大させることが有利であり得る。いくつかの態様において、銀含有材料はアノードとして用いられ得、ステンレス鋼ロッド（または他の伝導性材料）がカソードとして用いられ得る。電極は電源に接続され得、電流がかけられ得る。コーティングの溶解が済んだときに、電流はゼロまたはほぼゼロまで落ちるであろう。いくつかのケースにおいては、溶液の加熱（これはＮＯｘ化合物の生成につながり得る）を避けるために中等度のアンペア数を用いることが好ましい。図１〜３に示されているセットアップ構成は、全てこのプロセスに用いられ得る。かかるケースにおいては、棚板、容器／反応器、および／または回動可能な容器は電源に接続され、アノードとして用いられ得る。回動可能な容器（例えば、メッキ操作に通常用いられるメッキバレルの形態で）は、電極としてこのプロセスに用いられ得る。なぜなら、バレルの内側のアノードバーは、処置された材料との電気的接触をしたままであるように構成され得るからである。
【０１１０】
いくつかのかかる態様において、仕込まれた浸出溶液は銀および溶解したカドミウムを含有するであろう。銅によるセメンテーションは溶液から銀を選択的に取り出し得る。使用済み溶液が廃水処置に送られる前にカドミウムを回収することが望ましいいくつかのケースにおいては、カドミウムおよび／または銅がセメンテーションされ、かつそれらの金属形態で回収される第２のセメンテーション操作が実施され得る。カドミウムおよび／または銅は、例えばスクラップ亜鉛、鉄、および／またはアルミニウム上でセメンテーションされ得る。例として、Ｚｎによるカドミウムのセメンテーションは次のように起こり得る：
Cd2+ + Zn0 → Cd0 + Zn2+      [5a]
別の例として、Ｚｎによる銅のセメンテーションは次のように起こり得る：
Cu2+ + Zn0 → Cu0 + Zn2+      [5b]
銅およびカドミウムが両方存在するいくつかの場合においては、銅はカドミウムの前に溶液から置換され得る。それゆえに、このプロセスは銅およびカドミウムの別個の回収に用いられ得る。いくつかのかかる態様において、溶液中の銅の濃度はモニターされる（例えば、連続してモニターされる）。いくつかのかかる態様において、ひとたび銅の濃度が実質的にゼロまで落ちたら、金属銅はいずれかの好適な固液分離技術によって溶液から分離され得る。いくつかのかかる態様において、溶液は続けて亜鉛との接触をしたままであり、それからカドミウムがセメンテーションされ得る（かつ、ある種の態様に従って回収される）。
【０１１１】
銅および／またはカドミウムのセメンテーションは、例えば、取り出し可能な亜鉛のライニングを有する撹拌式ベッセル内において、スクラップ亜鉛片上に、またはいずれかの他の好適な方法によって達成され得る。
【０１１２】
ここで、金および銀含有材料からの金および銀の回収のための例示的なプロセスが記載される。この例示的なプロセスにおいて、金と銀とは別個に回収される。このプロセスと銀回収について上に記載されているプロセスとの間には２つの主な違いがある。第１に、アノードストリッピングが使用される。第２に、希釈後に、溶液は濾過されて、固体の金属金の微細な粒子を取り出す。従って、下に記載される例示的なプロセスは次の４つの主なステップを包含する：アノード溶解−希釈−金粉末の濾別−銀のセメンテーション。
【０１１３】
この方法を用いる実験において処置された品は、カラットゴールドフィリングされたスクラップ、金および銀フィリングされたスクラップ、ならびに金メッキされた銅ワイヤを包含する。図５は、金および銀含有材料を処置するために用いられる例示的なプロセスの模式的イラストレーションである。プロセスは、銀−カドミウム含有材料について上に記載されているものに類似であり、いくつかの追加がある。金および銀含有材料は、アノードとして用いられ得る棚板上、籠内、または回動可能な容器（例えば、バレル）５０２内に置かれ得る。ステンレス鋼バー（または他の伝導性材料）がカソードとして用いられ得る。電流がアノードおよびカソードにかけられて、金および銀の溶解を助け得る。一般的に、ひとたび銀および金を溶解するプロセスが完全であるとなったら、電流はゼロまたはほぼゼロまで落ちる。金、銀、および若干量の卑金属は溶液中に溶解され得る。溶液が飽和していると見なされ得る時点は、溶液の伝導性および／または比重を測定することによって決定され得る。飽和は、ストリッピングされた材料からの金および銀の取り出しを観察することによってもまた検出され得る。
【０１１４】
上に記載されている銀プロセスに用いられる浸出溶液は、金をもまた酸化および溶解することができる。金が溶解されるある種のケースにおいては、電気的な力（アノードストリッピング）が用いられる場合には、プロセスが実施される速度は増大させられ得る。それゆえに、本願の他所に記載されている強酸液は、材料から銀、金、および／または銀と金との組み合わせを溶解するために用いられ得る。
【０１１５】
いずれかの特定の理論によって拘束されることを希望しないが、金および銀の溶解は次のように起こり得る。ストリッピング溶液が硝酸および硫酸を含有するときには、硝酸は塩基として硫酸に作用し得、ニトロニウムカチオンＮＯ２＋を生成する
HNO3 + 2H2SO4 → NO2+ + H3O+ + 2HSO4-      [6]
アルカンスルホン酸を含む混合物においては、次の反応が起こり得る：
HNO3 + 2RS(=O)2OH → NO2+ + H3O+ + 2RS(=O)2O-      [6a]
ニトロニウムイオンＮＯ２＋の生成は、ＨＮＯ３へのプロトンの追加によって、次のように起こり得る：
【化１】
2018524480.tif 000003
ニトロニウムカチオンは金を酸化し得る：
Au0 + 3NO2+ → Au3+ + 3NO2      [8]
硝酸は、平衡した溶液中において、
2HNO3 ←→ NO2+ + NO3- + H2O      [9]
に従って存在する。
【０１１６】
水が過剰に追加されるときに、式９は硝酸側にシフトし、ＮＯ２＋イオンは溶液中にもはや存在せず、金が金属形態で析出する。
【０１１７】
従って、ある種の態様において、プロセスの第２のステップは式４の溶液の希釈であり、これは銀プロセスについて上に記載されているように達成され得る。希釈の間に、非常に微細な金粉が溶液中に生成され得る。金粉は微細な黒色／暗紫色粒子の外見を有し得る。一般的に、溶解した金の実質的に全てが溶液から析出させられ得、その結果、希釈された溶液は追加の溶解した金のいずれかの実質的な量を含有しない。図１０は、金が金含有溶液から水を用いて析出させられる例示的なプロセスを示す模式的イラストレーションである。金粉末は溶液から濾別され、回収され得る。濾別された金はＤＩ水によって洗浄され、融解されてバーになり得る。
【０１１８】
残りの浸出溶液は、銀と、いくつかのケースにおいてはいくつかの卑金属の若干量とを含有する。銀の選択的回収のためには、銅によるセメンテーション５０５が用いられ得る（これは、銀回収プロセスについて上に記載されているものと同じプロセスであり得る）。もたらされるスポンジ状の銀はリンスおよび融解され得る。使用済み浸出溶液は廃水として廃棄および／または処置され得る。
【０１１９】
容器５０６内の使用済みリンス水は微細な金粉末を含有し得、それらが濾別されて金を回収し得る。残りのリンス水はある程度の溶解した銀を含有し、これは、銀回収プロセスについて上に記載されているように、ベッセル５０７内における純粋な銅によるセメンテーションによって回収され得る。
【０１２０】
硝酸イオンが本願において記載されるそれぞれの場合に、硝酸イオンは（部分的にまたは全体的に）硝酸にまたは（部分的にまたは全体的に）硝酸塩などの硝酸ではないソースに由来し得るということが理解されるべきである。加えて、硝酸が本願において記載されるそれぞれの場合において、硝酸は、硝酸ではない硝酸イオンのソース（例えば、硝酸塩）によって全体的にまたは部分的に置き換えられ得る。
【０１２１】
２０１５年６月２４日出願の「Selective Removal of Noble Metals Using Acidic Fluids, Including Nitric Acid Containing Fluids」と題するＵ．Ｓ．仮特許出願シリアルＮｏ．６２／１８４，１７２および２０１５年８月２６日出願の「Selective Removal of Noble Metals Using Acidic Fluids, Including Fluids Containing Nitrate Ions」と題するＵ．Ｓ．仮特許出願シリアルＮｏ．６２／２１０，１０１は、それぞれ、全ての目的についてそれらのそのままを参照によって本願に組み込まれる。
【０１２２】
次の例は、本発明のある種の態様を例解することを意図されているが、本発明の全範囲を例証してはいない。
【実施例】
【０１２３】
例１
この例は、銅−亜鉛合金から作られたテープ上に厚い銀メッキを含有するスクラップ材料からの銀の取り出しを記載する。テープの両側をSPECTROSCOUTのＸＲＦ（ｘ線蛍光）アナライザー（AMETEK）によって分析した。テープの銀メッキされた側は、ほとんど純粋な銀によってカバーされていることが見いだされ、次の組成を有した：
Ａｇ＝９９．５±０．５ｗｔ％、
Ｚｎ＝０．４１±０．０５ｗｔ％、
Ｃｕ＝０．０４３±０．０３２ｗｔ％。
メッキされていない側は、次の組成を有する銅−亜鉛合金として同定された：
Ｃｕ＝６２．２±０．４ｗｔ％、
Ｚｎ＝３７．８±０．４ｗｔ％。
５インチの長さを有するプレートを切り取った。その１つの側（２．２インチ長）を浸出溶液中に浸漬した。浸出溶液は濃硫酸（Fisher Sci.によって９５．０から９８．０ｗｔ％を保証）の８５ｍｌおよび濃硝酸（Fisher Sci.によって６８．０から７０．０ｗｔ％を保証）の１５ｍｌからなった。濃硝酸の可能な最高濃度（７０．０ｗｔ％）およびその密度（１．４１ｇ／ｍＬ）ならびに硫酸の最高濃度（９８．０ｗｔ％）およびその密度（１．８４ｇ／ｍＬ）を考慮すると、この溶液中の純粋な硝酸の濃度は８．３４ｗｔ％に等しく、純粋な硫酸の濃度は８６．３３ｗｔ％であり、水の濃度は５．３４ｗｔ％であった。
【０１２４】
溶液を６０℃まで加熱し、磁石撹拌子によって撹拌した。銀メッキされたサンプルをストリッピング溶液中に２０分間放置し、処置された一部におけるサンプルの色は黄色に変わった。これはテープのメッキされていない銅−亜鉛合金側の色であった。ストリッピング溶液は色は変わらなかったが、少しだけより不透明になった。浸出溶液中への銅の溶解（これは望ましくないであろう）のしるしである青色はなかった。実験を追加の５分間続け、サンプルを溶液から取り出した。それから、サンプルを脱イオン（ＤＩ）水中に浸漬し、リンスし、乾燥した。ストリッピングされた側はＸＲＦによって分析され、金属の次のパーセンテージを示した：
Ｃｕ＝６１．６±０．３ｗｔ％、
Ｚｎ＝３８．３±０．３ｗｔ％。
【０１２５】
銀は検出されなかった。銅−亜鉛合金の腐食の視覚的サインはなかった。浸出溶液よりも１０倍大きいＤＩ水の体積をビーカー中に調製し、磁石撹拌子によって３００ｒｐｍで撹拌した。溶解した銀を含有する浸出溶液をＤＩ水に小部分ずつ注意深く追加し、もたらされた溶液をそれぞれの小部分の追加後に激しく撹拌した。褐色ＮＯｘの生成は観察されなかった。希釈が済んだらすぐに、尿素を、発泡がもはや観察されなくなるまで希釈された溶液に追加した。スクラップ金属銅を溶液中に浸漬し、銀のセメンテーションが実質的に即座に開始した。２時間後に、塩化物イオン試験は軽度の不透明さのみを示し、ほとんど全ての銀イオンが溶液から置換されたということを意味した。セメンテーションプロセスが完了し得るように、溶液を一晩放置した。爾後に、粉末化した金属銀を溶液から濾別し、乾燥し、ホウ砂と混合し、灰化炉AF1（Vecstar）内で１０５０℃において融解してナゲットにした。ナゲットの重量は１．２８３ｇであった。比較のために、ストリッピングされたサンプルの長さと同じ長さのプレートを元のサンプル材料から切り、秤量した（４．８０１ｇの重量を有した）。サンプルがメッキの同じ密度を有すると仮定すると、回収された銀の重量画分は２６．７ｗｔ％であろう。これは非常に重大なメッキに相当する。爾後に、プレートのストリッピングされた一部を切り取り、いずれかのストリッピングされていない銀の値を検出するために５０ｖｏｌ％硝酸溶液中に完全に溶解した。もたらされた溶液をICP-OES（SPECTRO ARCOS EOP, AMETEK）によって分析した（誘導結合プラズマ質量分析）。溶液中の測定された銀の量は０．７４８ｍｇであった。これは回収された銀ナゲットの重量の０．０６ｗｔ％のみに相当し、実質的に銀の全てがプロセスによってメッキ除去および回収されたということを意味している。
【０１２６】
材料のこの型における銀含量を計算するために、２．３８２ｇの重さである別のサンプルを調製し、濃硝酸の体積による５０％と５０％ＤＩ水とを含有する浸出溶液中に完全に溶解した。溶液のサンプルがＩＣＰによって分析され、溶液の４１ｍｌ中の溶解した銀の０．５９４ｇ、またはサンプル中の銀含量の２４．９４ｗｔ％をもたらした。これは、２６．７％というストリッピングされた値に近い。これは、この例に記載される方法を用いてサンプルからストリッピングされた銀の量が、元のサンプル中の銀の実質的に総量に対応するということを実証した。
【０１２７】
比較のために、実験を同じ材料の同じサンプルサイズによって繰り返した。唯一の違いは、浸出溶液が濃硫酸の２２５ｍｌおよび濃硝酸の７５ｍｌからなったということであった。濃硝酸の可能な最高濃度（７０．０ｗｔ％）およびその密度（１．４２ｇ／ｍＬ）ならびに硫酸の最高濃度（９８．０ｗｔ％）およびその密度（１．８４ｇ／ｍＬ）を考慮すると、この溶液中の純粋な硝酸（nitric solution）の濃度は１４．２４ｗｔ％に等しく、純粋な硫酸の濃度は７８．０６ｗｔ％に等しく、水の濃度は７．７０ｗｔ％であった。
【０１２８】
サンプルが浸出溶液中に浸漬されるとすぐに、大量の褐色ＮＯｘが発生し、溶液の色は青に変わった。これは銅イオンの生成の特徴である。これは、浸出溶液中の硝酸の高まった濃度が卑金属基材の大規模な溶解（貴重な金属の選択的回収にとって望ましくないアウトカム）につながるということを実証した。
例２
【０１２９】
この例は、金フィリングされたワイヤからの金の取り出しを実証する。金フィリングされたワイヤの２片を調製し、秤量し、それらの表面をＸＲＦによって分析した。第１のワイヤの質量は２．１６３ｇであり、次の金属がその表面上に検出された：
Ａｕ＝９５．６±０．６ｗｔ％、
Ｆｅ＝１．７４±０．１１ｗｔ％、
Ｃｕ＝１．２６±０．０６ｗｔ％、
Ｃｏ＝０．８１±０．０７ｗｔ％、
Ｎｉ＝０．５６±０．０８ｗｔ％。
第２の１片は３．２７９ｇの重さであり、
Ａｕ＝８１．０±０．６ｗｔ％、
Ｃｕ＝１３．９±０．２ｗｔ％、
Ｎｉ＝４．８０±０．１１ｗｔ％、
Ｆｅ＝０．２４±０．０８ｗｔ％
からなるメッキを有した。
【０１３０】
サンプルを順に制御された直流電流電源（BK Precision 1621A）の正極に取り付け、それらをアノードとして用いた。２６．２×３．１×０．３ｃｍの寸法を有する１９６．４ｇの重さであるステンレス鋼電極が負極に接続され、カソードとしての用をなした。両方の電極はビーカー内に垂直に設置し、プラスチッククリッパーによって壁にクリップ留めした。１．５ｃｍ撹拌バーをビーカーの中心において２００ｒｐｍで回動させた。ビーカーは濃硫酸の９５ｍｌと濃硝酸の５ｍｌとからなる浸出溶液を含有した。濃硝酸の可能な最高濃度（７０．０ｗｔ％）およびその密度（１．４１ｇ／ｍＬ）ならびに硫酸の最高濃度（９８．０ｗｔ％）およびその密度（１．８４ｇ／ｍＬ）を考慮すると、浸出溶液は、
硫酸−９４．２ｗｔ％、
硝酸−２．７１ｗｔ％、および
水−３．０９ｗｔ％
を含有した。
【０１３１】
第１の浸出の間に、金フィリングされたワイヤは溶液中に完全には浸漬されなかった。なぜなら、わに口クリップに取り付けられたワイヤの一部は溶液の表面よりも上にあったからである。サンプルの１つの側がメッキ除去されたときに、ワイヤをひっくり返し、処置された側によって取り付け、処置されていない側を溶液中に浸漬した。第１のサンプルの初期電流パラメータは定電圧モードで１．２Ａおよび５．８Ｖであった。実験の間に、電流は減少し、溶液は徐々に黄色に変わった。ストリッピングプロセスの終わりに、電流は０．０１Ａまで落ち、実験を止めた。合計のプロセスは４．２分を要した。サンプルを溶液から取り出し、ＤＩ水によって洗浄し、乾燥し、存在する場合にはストリッピングされていない貴重な金属を検出するためにその表面をＸＲＦによって分析した。分析は次の結果を与えた：
Ｃｕ＝９９．２±０．４ｗｔ％、
Ｆｅ＝０．５０±０．０８ｗｔ％、
Ｓｂ＝０．２３±０．１１ｗｔ％、
Ｃｏ＝０．０３９±０．０３０ｗｔ％。
【０１３２】
第２のワイヤに類似の処置を施し、そのメッキ除去した表面は次の組成を有した：
Ｃｕ＝９９．１±０．２ｗｔ％、
Ｓｂ＝０．７５±０．０９ｗｔ％。
【０１３３】
結果は、全ての金がサンプルの表面からストリッピングされたということを確認している。爾後に、ストリッピング溶液を、浸出溶液よりも１０倍大きいＤＩ水の量と混合した。浸出溶液を小部分ずつ、激しい撹拌によって水に追加した。黒色の粉末粒子が希釈された溶液中に現れた。初期には非常に微細であり、経時的に粒子は凝集し、より大きくなった。溶液を速く傾瀉し、これを、減圧濾過ユニットと０．４５マイクロメートル未満のポアサイズを有するセルロースフィルターペーパーとを用いて濾過した。回収された黒色固体をホウ砂と混合し、炉内で１１５０℃において製錬した。もたらされた金ナゲットの重量は０．１６０９ｇであった。これは未処置のサンプルの２．９６ｗｔ％に対応する。ナゲットの表面がＸＲＦによって分析され、次の元素組成を示した：
Ａｕ＝９４．７±０．３ｗｔ％、
Ｃｕ＝３．３０±０．０４ｗｔ％、
Ｎｉ＝２．０±０．０４ｗｔ％。
これは金の高純度の証拠である。
例３
【０１３４】
この例は、硝酸のさまざまな濃度を有する浸出溶液を用いて銀メッキされたワイヤ（ware）から銀を取り出した実験を記載する。平たい銀メッキされたワイヤ（ware）の１片を近似的に同サイズの数片に切り、それぞれの１片を秤量し、ＸＲＦによって分析した。この材料の典型的な元素組成は：
Ｃｕ＝６１．７±０．５ｗｔ％、
Ｚｎ＝３０．４±０．４ｗｔ％、
Ａｇ＝４．９０±０．３０ｗｔ％、
Ｎｉ＝３．００±０．１３ｗｔ％
であった。
【０１３５】
１５．５×１．１×０．３ｃｍの寸法を有するステンレス鋼の１片をカソードとして用い、銀メッキされたワイヤ（ware）のそれぞれの１片をアノードとして用いた。カソードおよびアノード両方を、制御された直流電流電源（BK Precision 1621A）の対応する極に接続した。浸出溶液を調製し、これは、濃硫酸の７５ｍｌと、第１の実験の０．１ｍｌから最後の実験の２０ｍｌまで異なる硝酸の体積とからなった（下の表１参照）。浸出溶液を２００ｍｌビーカーに注加し、磁石撹拌子によって撹拌した。溶液を６０℃まで加熱し、この温度を実験の間は一定に保った。
【０１３６】
それぞれの実験の始めに、最大電流（０．０９Ａ）を定電圧モードで確立し、開始電流および開始電圧（２．９Ｖ）両方は全ての実験について同じ値を有した。毎回、電流が０．０１Ａまで落ちるとすぐに、メッキ除去プロセスを止めた。それから、サンプルの残りの１片を溶液から取り出し、ＤＩ水によって洗浄し、乾燥し、秤量した。サンプルの表面をＸＲＦによって分析した。硝酸の最低濃度（０．０７ｗｔ％）においては、電流が０．０１Ａまで落ちたときに全ての銀がサンプルから取り出された。銀の同じ完全な取り出しが次の実験の全てにおいて達成された。電流がゼロまで落ちるために要求される時間をモニターした。メッキ除去した品の表面はＸＲＦによって分析され、銅−亜鉛合金であることが示された：
Ｃｕ＝６４．９±０．４ｗｔ％、
Ｚｎ＝３５．１±０．４ｗｔ％。
【０１３７】
１０．８７ｗｔ％に等しい硝酸の濃度においては、無色煙の強い放出が開始し、煙の強さは１１．８８％において増大した。硝酸の１０．８７ｗｔ％においては、実験は全ての先のケースのように２．９Ｖおよび０．０９Ａで開始したが、落ちる代わりに、電流は最初の１分間に０．２２Ａまで増大し、爾後にのみ落ちることを開始した。処理時間は、硝酸の濃度がより低いときのケースと比較して増大した。１１．８８ｗｔ％においては、電流増大の現象が繰り返し、それは処置の最初の１．１５ｍｉｎの間に０．２２Ａまで増大し、爾後に減少した。メッキ除去プロセスは７．２３ｍｉｎを要した。これは、プロセスが硝酸のより低濃度において要したよりも３．５〜４．５倍長い。高電流および長い処理時間は、エネルギーの消費の突然の増大を意味する。これは９０℃までの溶液の温度の増大をもたらし、これは煙のいっそう高い放出を誘発した。これらの実験の結果は表１に提示している。
【表１】
2018524480.tif 000004
例４
【０１３８】
この例は、硝酸のさまざまな濃度を有する浸出溶液を用いて、金メッキされた銅ワイヤから金を取り出した実験を記載する。金メッキされた銅ワイヤの１片を、近似的に類似の長さおよび重量の各セクションに切り、各片をそれぞれのメッキ除去プロセス前および後にＸＲＦによって分析した。メッキ除去前のワイヤのＸＲＦ分析の例は下に提示する：
Ａｕ＝３８．２±０．７ｗｔ％、
Ｎｉ＝３６．５±０．４ｗｔ％、
Ｃｕ＝２４．９±０．３ｗｔ％、
Ｆｅ＝０．２１±０．１０ｗｔ％。
【０１３９】
実験を例３に記載されているように繰り返した。第１の実験においては、全ての金がワイヤから取り出され、ＸＲＦ分析によって確認された。浸出溶液中の硝酸濃度を増大させると、全ての金は処置されたサンプルからいつも取り出されたが、サンプルのパーセンテージの重量損失は連続して増大した。１０．８７ｗｔ％の硝酸濃度においては、無色煙の強い発生が観察され、これは硝酸のかかる高レベルを用いる実験を実施することを困難にした。硝酸の濃度を１１．８８ｗｔ％まで増大させることは、第１のサンプルのパーセンテージの重量損失と比較して、パーセンテージの重量損失のほとんど３倍につながる。加えて、酸の煙は非常に重大になり、処置の時間はほとんど倍加した。従って、硝酸濃度のさらなる増大は止めた。これらの実験の結果は表２にまとめられている。
【表２】
2018524480.tif 000005
例５
【０１４０】
例４に用いたものに類似の金メッキされた銅ワイヤの１片を調製し、秤量した（０．６２７４ｇ）。濃硫酸の６０ｍｌを６０℃まで加熱し、二酸化マンガンの測定された量（０．４２７ｇ）を撹拌によってそれに追加した。溶液を２０分間撹拌し、次いで熱から取り出し、一晩放置した。ガス放出は検出されなかった。次の日に、溶液は暗薔薇色と、底にある程度の未反応／未溶解の黒色粉末とを有した。溶液を電解プロセスに用い、金メッキされたワイヤはアノードとしての用をなし、ステンレス鋼の１片がカソードとしての用をなした（例４と同じ）。電源をオンにしたときに、０．１２Ａの電流および３．２Ｖの電圧が定電圧モードで電極にかけられた。電流は縮減することを開始し、それが０．０４Ａに達したときに、電圧を１２．３Ａまで増大させて電流を増大させ、材料をより速くメッキ除去した。爾後にすぐに、電流は０．０１Ａまで落ちた。合計の処理時間は５．０７分であった。電解プロセスの間に、ガスの激しい放出が観察され、これは、硫酸と硝酸との混合物中におけるメッキ除去手順に典型的なガスの放出よりもかなり激しかった。いずれかの特定の理論によって拘束されることを希望しないが、熱い濃硫酸とのＭｎＯ２の反応によって遊離する酸素に金の溶解が帰せられるということが考えられる。
2 MnO2 + 2 H2SO4 → 2 MnSO4 + O2 + 2 H2O
【０１４１】
メッキ除去したワイヤを溶液から取り出し、リンスし、乾燥し、秤量し（０．６１９８ｇ）、ＸＲＦによって分析した。失われた重量の量は、ワイヤの初期重量の１．２１％に対応した。ＸＲＦ分析の結果は、
Ｃｕ＝９６．９±０．５ｗｔ％、
Ｎｉ＝３．０３±０．０８ｗｔ％
であった。
これは、金がワイヤの表面から取り出されたということを実証した。
例６
【０１４２】
銀−タングステン含有ペレットのサンプルを調製した。ペレットは異なる銀／タングステン重量割合を有し、これはペレットの表面と中心との間でもまた異なったが、一般的に、ペレットは金属銀の約５０ｗｔ％およびタングステン含有材料（金属タングステンまたは炭化タングステン）の５０ｗｔ％を含有した。ペレットの表面上の銀の濃度は一般的に５０ｗｔ％に等しいかまたはより高かったが、パレット（pallet）の中心においては、銀の濃度はわずか５〜８ｗｔ％であり、残りはタングステンであった。試験されるペレットを事前のサイズ低下なしに浸出溶液との接触をさせる場合には、ペレットの中心に含有される銀は浸出溶液にとってアクセス不可能であり、このゆえに失われるであろう。この状況を避けるために、銀−タングステン含有材料のサンプルを２ｍｍ未満のサイズを有する粒子に細断した。粉末のランダムにとられたサンプルのＸＲＦ分析は次の結果を与えた：
Ｗ＝５９．４±０．８ｗｔ％、
Ａｇ＝３７．７±０．８ｗｔ％、
Ｆｅ＝０．５２±０．１１ｗｔ％、
Ｃｕ＝０．２１±０．１１ｗｔ％。
【０１４３】
１２５．３１ｇの重さであるこの粉末のサンプルを、濃硫酸の１２５０ｍｌと濃硝酸の２５０ｍｌとを含有する浸出溶液と混合し、放置して３００ｒｐｍの撹拌によって６０℃で１時間反応させた。酸の密度を考慮すると、溶液中のコンポーネントの重量パーセンテージは、
硫酸−８４．９８ｗｔ％、
硝酸−９．３ｗｔ％、および
水−５．７２ｗｔ％
であった。
【０１４４】
溶液は、銀の溶解によって遊離した黒色粉末の色をとった。プロセスの終わりに、溶液を、浸出溶液の体積よりも５倍大きいＤＩ水の体積に追加した。一度に小部分ずつ追加し、激しい撹拌を用いた。爾後に、粉末をデカントし（decant）、減圧濾過を用いてWhatman Grade 52ペーパーフィルターによって溶液から分離した。回収された粉末は乾燥され、ＸＲＦによって分析され、ほとんど純粋なタングステンであると決定された：
Ｗ＝９６．１±０．６ｗｔ％、
Ａｇ＝０．２２±０．０８ｗｔ％。
【０１４５】
残りの３〜４％は（炭素はＸＲＦによって検出され得ないので）炭素に基づく可能性が最も高く、分析された材料は従って炭化タングステンであろう。タングステン材料は黒色粉末のように見えた。回収された粉末の重量は６２．４１６ｇであった。
【０１４６】
固体を不含の浸出溶液は、溶解した銀を含有した。１０ＮのＮａＯＨ溶液の過剰を浸出溶液に追加し（一度に小部分ずつを混合した）、酸化銀の暗灰色析出物が現れることを引き起こした。塩化物イオン試験（溶液の液滴によって行った）が不透明さを示さなくなるまで、ＮａＯＨの追加を続けた。酸化銀粉末をバキュームフィルターを用いて溶液から濾別し、乾燥し、ホウ砂と混合し、炉内で１０５０℃において融解した。回収された銀ナゲットの純度をＸＲＦによって分析した：
Ａｇ＝９９．８±０．２ｗｔ％、
Ｚｎ＝０．１１±０．０５ｗｔ％、
Ｃｕ＝０．０８±０．０４２ｗｔ％。
【０１４７】
その重量は６２．０４０ｇであった。実験の結果は表３に提示する。
【表３】
2018524480.tif 000006
【０１４８】
比較のために、粉末化したペレットの同量を、濃硝酸の体積による５０％を含有し、残りがＤＩ水である溶液と混合した。溶液を３００ｒｐｍで撹拌し、６０℃まで加熱しながら３時間放置した。褐色ＮＯｘの増加が観察された。蒸発の損失は、実験の間に新しい浸出溶液の追加によって補充した。固体画分は色をカナリアグリーンに変えた。これは三酸化タングステン（ＷＯ３）の特徴的な色である。３時間後に、固体画分の小サンプルをビーカーから取り出し、ＤＩ水によってリンスし、乾燥し、ＸＲＦによって分析した。サンプルは１９ｗｔ％銀を含有した。サンプルの浸出を追加の３時間続けた。爾後に、溶液をＤＩ水の２体積によって希釈し、バキュームフィルターを用いて濾過した。カナリアグリーンの粉末を回収し、ＤＩ水によってリンスし、乾燥し、ＸＲＦによって分析した：
Ｗ＝９０．０±１．２ｗｔ％、
Ａｇ＝４．８２±０．３８ｗｔ％、
Ｆｅ＝１．８６±０．１９ｗｔ％、
Ｃｕ＝１．００±０．１６ｗｔ％、
Ｎｉ＝０．１８±０．１８ｗｔ％。
この分析は、残留している抽出されなかった銀の比較的大量を示している。
例７
【０１４９】
銅基材上にメッキされた銀および酸化カドミウムの合金を含有するサンプルを調製した。サンプルはサイズが８．１×２．８ｃｍであり、銅プレートの１つの側の上に２つの厚い銀−酸化カドミウムフィリングを有した。サンプルの両方の表面をＸＲＦによって分析した。銅基材は純粋な銅から作られた：  
Ｃｕ＝９９．９±０．１ｗｔ％。
銀−酸化カドミウムメッキの表面は次の組成を有した：
Ａｇ＝８７．６±０．６ｗｔ％、
Ｃｄ＝１２．１±０．３ｗｔ％、
Ｃｕ＝０．１５±０．０４ｗｔ％、
Ｎｉ＝０．０４４±０．０４１ｗｔ％。
メッキの内層は最大でカドミウムの１２〜１７ｗｔ％を含有し得た。サンプルの重量は４７．７９５ｇであった。濃硫酸の３０４ｍｌおよび濃硝酸の１６ｍｌからなる浸出溶液を調製した。酸の密度を考慮すると、この溶液中の純粋な硝酸の濃度は２．７１ｗｔ％に等しく、純粋な硫酸の濃度は９４．２０ｗｔ％に等しく、水の濃度は３．０９ｗｔ％であった。
【０１５０】
浸出溶液を５００ｍｌビーカーに注加した。２６．２×３．１×０．３ｃｍの寸法を有するステンレス鋼カソードをビーカーの壁にクリップ留めし、サンプルプレートはアノードとしての用をなした。カソードおよびアノードをＤＣ電源BK Precision 1794の対応する極に接続した。９．３Ｖでの４．２Ａの初期電流を定電圧モードで電極にかけた。浸出プロセスの間に、電流は５．８Ａまで増大し、ある程度の時間の後に、縮減することを開始した。電流は１時間５分で０．０２Ａまで落ちた。銅プレートを取り外し、浸出溶液から取り出した。いずれかの残りのストリッピングされていないメッキの視覚的証拠はなかった。銅プレートをＤＩ水によってリンスし、乾燥し、秤量し、ＸＲＦによって分析した。ストリッピングされた銅プレートの質量は３０．９２４ｇであった。ストリッピングされた箇所のＸＲＦ分析は、純粋な銅を示した。プロセスを終えた後の浸出溶液の合計量は３１０ｍｌであった。浸出溶液のサンプルをＩＣＰによって分析し、溶解した金属の次の濃度が得られた：
Ａｇ＝４２８３６．１ｍｇ／Ｌ、
Ｃｕ＝８２４．９８０ｍｇ／Ｌ、
Ｃｄ＝６０３１．１４ｍｇ／Ｌ。
このプロセスは、人が３１０ｍｌのサンプル中に溶解された金属の量を得ることを許す：銀の質量−１３．２７ｇ、カドミウムの質量−１．８７ｇ、および銅の質量−０．８２ｇ。銀−酸化カドミウムメッキのストリッピングは銅のある程度の溶解につながり、これは合計の銅重量の２．６ｗｔ％をもたらした。
【０１５１】
全ての溶解した金属を含有する浸出溶液を、浸出溶液の体積を１０倍上回るＤＩ水の体積に、連続した撹拌によって徐々に追加した。ｐＨが４まで増大するまでＮａＯＨの１０Ｎ溶液を追加した。爾後に、ギ酸ナトリウムの５ｇを追加し、溶液を沸騰に近い温度において１時間撹拌した。析出した銀は減圧濾過によって溶液から分離し、これを洗浄し、乾燥し、ホウ砂と混合し、炉内で１０５０℃において融解した。１２．７３６ｇの重さがあるナゲットが回収された。回収された銀の重量とＩＣＰ測定に基づくその計算された量との間の違いは４．２％であった。回収されたナゲットの元素組成はＸＲＦによって分析され、
Ａｇ＝９９．３±０．７ｗｔ％、
Ｎｉ＝０．４０±０．０７ｗｔ％、
Ｚｎ＝０．２１±０．０５ｗｔ％
を示した。
【０１５２】
比較のために、銅基材上の銀−酸化カドミウムの別サンプルを調製し、上に記載されている実験を繰り返したが、浸出溶液中の酸の割合は変え、これは濃硫酸の２７０ｍｌおよび濃硝酸の９０ｍｌを含有した。濃硝酸の可能な最高濃度（７０．０ｗｔ％）およびその密度（１．４１ｇ／ｍＬ）ならびに硫酸の最高濃度（９８．０ｗｔ％）およびその密度（１．８４ｇ／ｍＬ）を考慮すると、この溶液中の純粋な硝酸の濃度は１４．２４ｗｔ％、純粋な硫酸の濃度は７８．０６ｗｔ％、水の濃度は７．７０ｗｔ％に等しかった。
【０１５３】
ストリッピングプロセスは通常通りに開始したが、溶液が加熱することを開始すると、褐色ＮＯｘの大量がビーカー上に現れ、熱の大量が発生し、溶液は沸騰することを開始し、電流の急な増大が観察された。反応は制御不可能になり、溶液の色は青に変わった。これは銅の大量が溶解された状況に特徴的である（貴重な金属の選択的回収にとって望ましくないアウトカム）。
例８
【０１５４】
この例は、硝酸イオンの非硝酸ソースが浸出溶液中に用いられ得るということを実証する。硝酸の塩が硝酸の代わりに浸出溶液中に用いられたある種の実験を実施した。塩は浸出溶液中の硝酸イオンのソースを提供し、Ｈ＋イオンは他の（例えば、硫またはリン）酸の解離ゆえに浸出溶液中に存在した。
【０１５５】
硫酸（９５．０から９８．０ｗ／ｗ％）の２５ｍｌおよび固体ＫＮＯ３の５．００ｇを含有する浸出溶液を調製した。この溶液中の硝酸イオンの重量は３．０７ｇに等しかった（硝酸イオンの同等の量は、１００％純粋な硝酸の３．１２ｇを用いることによって導入されるであろう）。ゆえに、固体硝酸カリウムの５ｇを含有する溶液は、８９．１３ｗｔ％硫酸、６．１６ｗｔ％硝酸、および４．７１ｗｔ％水を含有する浸出溶液として、硝酸イオンの大体同等の量を導入するであろう。
【０１５６】
浸出溶液を６０℃まで加熱し、撹拌した。銀によって重大にメッキされた銅を含有するスクラップの１片を溶液中に浸漬し、４５分間放置した。この間に、銀メッキはその初期重量の７０．６％を失った。ＮＯｘ生成は観察されなかった。
【０１５７】
比較のために、硫酸（９５．０から９８．０ｗ／ｗ％）の２５ｍｌと固体ＫＮＯ３の１２．１４ｇとを含有する浸出溶液を調製し、６０℃まで加熱した。調製された溶液中の硝酸イオンの重量は７．４４５ｇであった（この溶液中の硝酸イオンの量は、純粋な硝酸の７．５６５ｇを含有する溶液中に存在するであろう量に実質的に等しかった）。ゆえに、固体硝酸カリウムの１２．１４ｇを含有する溶液は、７８．９２ｗｔ％硫酸と１３．２４ｗｔ％硝酸と７．８３ｗｔ％水とを含有する浸出溶液として、硝酸イオンの大体同等の量を導入するであろう。
【０１５８】
銀によって重大にメッキされた銅を含有するスクラップの１片−先の実験に用いたものに類似−を秤量し、爾後に、加熱された浸出溶液を有するビーカー内に置いた。スクラップを浸出溶液中に１時間保ち、撹拌した。重大なＮＯｘガスの放出、および嵩張った析出物の生成が、浸出の間に観察され、その体積は実験の終わりに溶液の体積の半分よりも多くに相当した。銀メッキはその重量の１０．１２％のみを失った。
例９
【０１５９】
２つの異なる浸出溶液を、硫酸（９５．０から９８．０ｗ／ｗ％）、硝酸（６８．０から７０．０ｗ／ｗ％）、およびメタンスルホン酸（ＭＳＡ、７０ｗｔ％）を用いて調製した。溶液中の純粋な酸のパーセンテージを下の表に提示する：
【表４】
2018524480.tif 000007
【０１６０】
溶液を６０℃まで加熱し、撹拌し、銀メッキされたスクラップ銅の２つの同一のサンプルをビーカー内に置いた（この間は撹拌を続けた）。それぞれの時間に、サンプルを溶液からとり、乾燥し、秤量し、再び溶液中に置いた。図１２は、時間の関数としての失われたメッキの質量のプロットである。図１２に示されているように、ＭＳＡを含有する溶液は、銀を取り出すことにおいて、それなしの溶液とほぼ同じくらい効率的であったということが明白である。ＭＳＡを含有しない類似の溶液が用いられたときに実施された実験と比較して、ＭＳＡを含有する浸出溶液はより多くの金属を溶解した形態に保つ能力があるということと、硫酸銀の固体析出物の生成がより後で起こったということとが観察された。
【０１６１】
比較のために、５５．４６ｗｔ％硫酸と２８．９６ｗｔ％メタンスルホン酸と１５．５８ｗｔ％水とを含有する浸出溶液を調製した。この例に記載されている先の実験のように浸出溶液を加熱し、撹拌し、上で用いられたものと実質的に同じ銀メッキされたサンプルを溶液中に置いた。１．５時間後に、サンプルを溶液から取り出し、ＤＩ水によってリンスし、乾燥し、秤量した。実質的に銀はサンプルから取り出されなかった。
例１０
【０１６２】
材料のより大量の処置について本発明の方法の機能性を実証するために、カラットゴールドフィリングされたジュエリーのサンプル（指輪、腕時計、ブレスレット、チェーン、およびペンダントなどの異なる品を包含する）を調製した。ジュエリーの初期重量は４．７ｋｇであった。
【０１６３】
電解槽を組み立てた。回動バレルを包含し、これは操作の間は浸出溶液を含有するプラスチックタンク中に浸漬した。それぞれ寸法２６．２ｃｍ×３．１ｃｍ×０．５ｃｍを有する３つのステンレス鋼プレートを、プラスチッククリップを用いてタンクの内壁に取り付け、電線を用いて相互に接続した。それらのプレートは直流電流電源（BK Precision 1621A）の負極に接続され、カソードとしての用をなした。回動バレル（モデル66）はSterling Systemsによって製造された。これは、円筒の壁に０．０９３”の四角穴を有するポリプロピレンから作られた６”×６”バレルを包含する。
【０１６４】
バレルはスタンドに取り付けられ、これは薬品溶液を含有するタンク内に設置し、５７ｒｐｍ−１１０ＶのＡＣモーターの作用によって回転させた。銅接点をバレルの中心にその各側から挿入し、その結果、バレルの回動の間に、バレル内に置かれたそれぞれの品は接点または別の品どちらかと電気的接触をしたままであり、これはリードとの電気的接触をした。リードはバレルの両側の銅バーに取り付け、それらは電源の正極に接続した。
【０１６５】
スタンドを有するバレルはチェーンホイストに取り付けられており、その結果、バレルは浸出タンクの上に引き上げられ、かかるやり方で浸出溶液から取り出され得た。浸出タンクはグレーＰＶＣからカスタムメイドされ、内寸法Ｈ×Ｌ×Ｗ＝１２”×１４”×１１”を有した。スクラップ品の合計量を、それぞれ４００ｇおよび８００ｇの間の重さである８つの一部に分けた。浸出溶液は浸出タンク内で調製され、９３．３１ｗｔ％硫酸、２．６９ｗｔ％硝酸、０．９４ｗｔ％スルファミン酸、および３．０６ｗｔ％水を含有した。
【０１６６】
カラットゴールドフィリングされたスクラップの第１の一部を回動バレル内に仕込み、バレルの開口を密閉し、バレルを浸出溶液中に浸漬した。電極を電源に接続し、モーターをオンにし、バレルを回動させた。電気的パラメータは定電圧モードに保った。電流および電圧はバッチ間で異なり、一般的に２０〜２８Ｖおよび１２〜１９Ａの範囲に残った。それぞれのバッチの処理の間に、電流は縮減し、０．０１Ａ〜０．０３Ａまで落ちた。この時点において、回動バレルを電源から切断し、回動を止め、バレルを溶液から引き上げ、残留している浸出溶液が浸出タンク内に落ち得るようにこの配置にある程度の時間放置した。爾後に、引き上げられたバレルは、それがコンテインメントボックス上にぶら下がるように横に引き寄せ、バレルをその中に置いた。バレルの仕込み窓を開け、ストリッピングされたスクラップ品をバレルから取り出し、ＤＩ水によってリンスした。ＤＩ水は取っておいた。なぜなら、これはある程度の金および溶解した銀を含有したからである。全てのバッチは同じストリッピング溶液によって処置した。浸出実験は、３週間の期間の間のランダムに選択された日時に実施した。試験の間に酸の補充は実施しなかった。浸出溶液は最初の３つのバッチ後は色が明黄色から変わり、色の強さは実験の残りの間に変わらなかった。ある程度の黒色析出物がカソード上および浸出タンクの底に蓄積した。プロセスの終わりに、浸出溶液は、耐腐食性の薬品ポンプを用いて５倍大きいＤＩ水の体積中に部分ずつ追加し、これは大型撹拌ロッドを用いてオーバーヘッドミキサーによって撹拌した。黒色粉末は迅速にデカントされ、経時的に大きい黒色フレークに変換された。相互に混合された金および銀を回収するためには、金粉末は直ちには濾別せず、溶液中に放置した。スクラップ銅片を追加し、溶液中に一晩放置した。溶液サンプルについてなされた塩化物イオン試験はいずれかの実質的な不透明さを示さず、実質的に全ての銀が金属銀の形態で析出したということを意味した。銅の各片を溶液から取り出し、超音波浴中でリンスした。粉末を集めるためにリンス水を濾過した。混合された金および銀粉末をデカントし、溶液から濾別した。粉末のランダムにとられたサンプルがＸＲＦによって分析され、次の元素組成を提供した：
Ａｕ＝６０．９±０．５、
Ａｇ＝３８．０±０．５、
Ｃｕ＝０．７７±０．０６、
Ｐｂ＝０．２３±０．１２。
【０１６７】
粉末を４つの溶融シリカるつぼに分配し、ある程度のホウ砂と混合し、炉内で１１５０℃において融解した。金−銀合金のナゲットが回収され、２１０．９１ｇという合計の重量を有した。銀および金の粉末は均一な混合物を提供するように完璧にブレンドされてはいなかったので、各ナゲットは銀および金の異なる割合を有した。例として、ナゲットの１つの元素組成を下に提示する：
Ａｕ＝５６．４±０．４、
Ａｇ＝４３．２±０．４、
Ｃｕ＝０．３８±０．０４。
【０１６８】
金および銀は合わせて回収された金属の９９．６ｗｔ％に当たり、主な不純物は銅である。
【０１６９】
本発明の数個の態様を本願に記載および図解したが、当業者は、本願に記載される機能を実施するならびに／または結果および／もしくは利点の１つ以上を得るための、種々の他の手段および／または構造に速やかに想到するであろう。かかる変形および／または改変のそれぞれは、本発明の範囲内であると見なされる。より一般的には、当業者は、本願に記載される全てのパラメータ、寸法、材料、および構成が例示的であることを意味されているということと、実際のパラメータ、寸法、材料、および／または構成が、本発明の教示が用いられる具体的な適用（単数または複数）に依存するであろうということとを速やかに理解するであろう。当業者は、本願に記載される本発明の具体的な態様の多くの均等物を認識するか、またはせいぜい慣例的な実験作業を用いて確かめる能力があるであろう。ゆえに、先述の態様が例としてのみ提示されているということと、添付の請求項およびその均等物の範囲内において、本発明は具体的に記載および請求されるものとは別様に実施され得るということとは理解されるであろう。本発明は、本願に記載されるそれぞれの個々の特徴、システム、成形品、材料、および／または方法を対象とする。加えて、２つ以上のかかる特徴、システム、成形品、材料、および／または方法のいずれかの組み合わせは、かかる特徴、システム、成形品、材料、および／または方法が相反しない場合には、本発明の範囲内に包含される。
【０１７０】
本願において明細書および請求項に用いられる不定冠詞「a」および「an」は、明瞭に反対に指示されない限り、「少なくとも１つ」を意味すると理解されるべきである。
【０１７１】
本願において明細書および請求項に用いられる句「および／または」は、そのようにつなぎ合わされた要素、すなわち、いくつかのケースにおいては連言的に存在し他のケースにおいては選言的に存在する要素の「どちらかまたは両方」を意味すると理解されるべきである。「および／または」節によって具体的に同定されている要素以外の他の要素は、具体的に同定されている要素に関するかまたは関さないかによらず、明瞭に反対に指示されない限り、任意に存在し得る。それゆえに、限定しない例として、「Ａおよび／またはＢ」の言及は、「含む」などの開放的な文言と併せて用いられるときには、１つの態様においてはＢなしのＡ（任意にＢ以外の要素を包含する）、別の態様においてはＡなしのＢ（任意にＡ以外の要素を包含する）、まだ別の態様においてはＡおよびＢ両方（任意に他の要素を包含する）などを言い得る。
【０１７２】
本願において明細書および請求項に用いられる「または」は、上で定義されている「および／または」と同じ意味を有すると理解されるべきである。例えば、リスト中の項目を分離しているときに、「または」または「および／または」は、包括的である、すなわち、いくつもの要素または要素のリストの少なくとも１つ（しかし、１つよりも多くをもまた包含する）と任意に追加の列記されていない項目との包含として解釈される。明瞭に反対に指示されている用語、例えば「の１つのみ」もしくは「の厳密に１つ」、または請求項において用いられるときに「からなる」のみが、いくつもの要素または要素のリストの厳密に１つの要素の包含を言う。一般的に、本願において用いられる用語「または」は、排他性の用語、例えば「どちらか」、「の１つ」、「の１つのみ」、または「の厳密に１つ」によって先行されているときにのみ、排他的な代替物（すなわち「両方ではなく、１つまたは別のもの」）を指示していると解釈される。請求項において用いられるときに、「から本質的になる」は、特許法の分野において用いられるその普通の意味を有する。
【０１７３】
本願において明細書および請求項に用いられる句「少なくとも１つ」は、１つ以上の要素のリストの参照において、要素のリスト中の要素のいずれか１つ以上から選択される少なくとも１つの要素を意味すると理解されるべきであるが、要素のリスト中の具体的に列記されているそれぞれのおよびあらゆる要素の少なくとも１つを必ずしも包含せず、要素のリスト中の要素のいずれかの組み合わせを排除しない。この定義は、句「少なくとも１つの」が言う要素のリスト中の具体的に同定されている要素以外の要素が、具体的に同定されている要素に関するかまたは関さないかによらず、任意に存在し得るということをもまた許す。それゆえに、限定しない例として、「ＡおよびＢの少なくとも１つ」（または同等に「ＡまたはＢの少なくとも１つ」または同等に「Ａおよび／またはＢの少なくとも１つ」）は、１つの態様においては、Ｂが存在しない（かつ任意にＢ以外の要素を包含する）少なくとも１つのＡ（任意に１つよりも多くを包含する）を、別の態様においては、Ａが存在しない（かつ任意にＡ以外の要素を包含する）少なくとも１つのＢ（任意に１つよりも多くを包含する）を、まだ別の態様においては、少なくとも１つのＡ（任意に１つよりも多くを包含する）および少なくとも１つのＢ（任意に１つよりも多くを包含する）（かつ任意に他の要素を包含する）などを言い得る。
【０１７４】
請求項および上の明細書において、「含む」、「包含する」、「持っている」、「有する」、「含有する」、「取り入れる」、「保持する」、および同類などの全ての移行句は、開放的である、すなわち包含するがそれに限定されないを意味すると理解されるべきである。移行句「からなる」および「から本質的になる」のみが、米国特許庁特許審査手続便覧セクション２１１１．０３に規定されているようにそれぞれ閉鎖的または半閉鎖的な移行句である。
【図１】
2018524480.tif 000008
【図２】
2018524480.tif 000009
【図３】
2018524480.tif 000010
【図４】
2018524480.tif 000011
【図５】
2018524480.tif 000012
【図６】
2018524480.tif 000013
【図７】
2018524480.tif 000014
【図８】
2018524480.tif 000015
【図９】
2018524480.tif 000016
【図１０】
2018524480.tif 000017
【図１１】
2018524480.tif 000018
【図１２】
2018524480.tif 000019
【国際調査報告】
2018524480.tif 000020
2018524480.tif 000021
2018524480.tif 000022